(57)【要約】【課題】抗菌活性を有する親水性ポリプロピレン繊維を提供する。【解決手段】（ａ）Ｃ８〜Ｃ１６脂肪酸モノグリセリドまたは１種以上のＣ８〜Ｃ１６脂肪酸モノグリセリドを少なくとも８０重量％含むグリセリド類の混合物と、（ｂ）親水性促進材料とが、中に組み込まれたポリプロピレン繊維。【選択図】図２
2010281026.tif 000002
【特許請求の範囲】
【請求項１】
（ａ）Ｃ８〜Ｃ１６脂肪酸モノグリセリドまたは１種以上のＣ８〜Ｃ１６脂肪酸モノグリセリドを少なくとも８０重量％含むグリセリド類の混合物と、（ｂ）親水性促進材料とが、中に組み込まれたポリプロピレン繊維。
【請求項２】
前記モノグリセリドがグリセロールモノカプリレートである、請求項１に記載の繊維。
【請求項３】
前記モノグリセリドがグリセロールモノカプレートである、請求項１に記載の繊維。
【請求項４】
前記モノグリセリドがグリセロールモノラウレートである、請求項１に記載の繊維。
【請求項５】
前記モノグリセリドが、グリセロールモノカプリレート、グリセロールモノカプレート、およびグリセロールモノラウレートからなる群から選択された、少なくとも２種のモノグリセリドの混合物を含む、請求項１に記載の繊維。
【請求項６】
前記親水性促進材料がポリブチレンまたはポリブチレンコポリマーである、請求項１に記載の繊維。
【請求項７】
前記親水性促進材料がポリブチレンである、請求項６に記載の繊維。
【請求項８】
繊維形成前に、前記ポリブチレンが約２〜約２５質量％の量で組み込まれる、請求項７に記載の繊維。
【請求項９】
繊維形成前に、前記ポリブチレンが約５〜約１５質量％の量で組み込まれる、請求項７に記載の繊維。
【請求項１０】
前記親水性促進材料が、エチレン／オクテンコポリマーおよびアタクティックポリプロピレンからなる群から選択される、請求項１に記載の繊維。
【請求項１１】
前記親水性促進材料が、Ｃ８〜Ｃ１６ソルビタンモノアルキレート類からなる群から選択される、請求項１に記載の繊維。
【請求項１２】
前記モノグリセリドが、グリセロールモノラウレートであり、前記親水性促進材料がソルビタンモノラウレートである、請求項１に記載の繊維。
【請求項１３】
前記親水性促進材料が、ポリブチレンをさらに含む、請求項１２に記載の繊維。
【請求項１４】
前記モノグリセリドがＣ８〜Ｃ１２脂肪酸モノグリセリドである、請求項１に記載の繊維。
【請求項１５】
前記繊維がグラム陽性菌に対して抗菌性であるように、十分な量のモノグリセリドが中に組み込まれた、請求項１４に記載の繊維。
【請求項１６】
前記繊維がグラム陰性菌に対して抗菌性であるように、前記繊維の表面が、有効量の抗菌性促進材料で処理された、請求項１５に記載の繊維。
【請求項１７】
前記抗菌性促進材料が有機酸またはキレート化剤である、請求項１６に記載の繊維。
【請求項１８】
前記抗菌性促進材料が乳酸である、請求項１７に記載の繊維。
【請求項１９】
（ａ）ポリプロピレンと、
（ｂ）前記繊維に組み込まれた有効量のＣ８〜Ｃ１２脂肪酸モノグリセリドと、
（ｃ）前記繊維に組み込まれた親水性促進材料と、
（ｄ）有効量の抗菌性促進材料を含む、前記繊維の表面上の被膜と
を含み、前記繊維が、グラム陽性菌およびグラム陰性菌に対して抗菌性である、ポリプロピレン繊維。
【請求項２０】
前記抗菌性促進材料が、有機酸およびキレート化剤からなる群から選択される、請求項１９に記載の繊維。
【請求項２１】
前記抗菌性促進材料が乳酸である、請求項２０に記載の繊維。
【請求項２２】
前記モノグリセリドがグリセロールモノラウレートであり、前記親水性促進材料が、ポリブチレン、ポリブチレンコポリマー、ソルビタンモノラウレート、およびそれらの混合物からなる群から選択され、前記抗菌性促進材料が乳酸である、請求項１９に記載の繊維。
【請求項２３】
（ａ）Ｃ８〜Ｃ１６脂肪酸モノグリセリドおよび親水性促進材料が中に組み込まれた親水性ポリプロピレン繊維を含む吸収層と、
（ｂ）前記吸収層の外面に接着された、液体不透過性で且つ水蒸気透過性である裏材シートとを含む、吸収体。
【請求項２４】
前記モノグリセリドがグリセロールモノカプリレートである、請求項２３に記載の吸収体。
【請求項２５】
前記モノグリセリドがグリセロールモノカプレートである、請求項２３に記載の吸収体。
【請求項２６】
前記モノグリセリドがグリセロールモノラウレートである、請求項２３に記載の吸収体。
【請求項２７】
前記モノグリセリドが、グリセロールモノカプリレート、グリセロールモノカプレート、およびグリセロールモノラウレートからなる群から選択された少なくとも２種のモノグリセリドの混合物を含む、請求項２３に記載の吸収体。
【請求項２８】
前記親水性促進材料がポリブチレンまたはポリブチレンコポリマーである、請求項２３に記載の吸収体。
【請求項２９】
前記親水性促進材料がポリブチレンである、請求項２８に記載の吸収体。
【請求項３０】
繊維形成前に、前記ポリブチレンが約２〜約２５質量％の量で組み込まれる、請求項２９に記載の吸収体。
【請求項３１】
繊維形成前に、前記ポリブチレンが約５〜約１５質量％の量で組み込まれる、請求項２９に記載の吸収体。
【請求項３２】
前記親水性促進材料が、エチレン／オクテンコポリマーおよびアタクティックポリプロピレンからなる群から選択される、請求項２３に記載の吸収体。
【請求項３３】
前記親水性促進材料がソルビタンモノラウレートである、請求項２３に記載の吸収体。
【請求項３４】
前記親水性促進材料がソルビタンモノパルミテートである、請求項２３に記載の吸収体。
【請求項３５】
前記親水性促進材料が、ポリブチレンとソルビタンモノラウレートとの混合物である、請求項２３に記載の吸収体。
【請求項３６】
前記親水性促進材料が、ポリブチレンとソルビタンモノパルミテートとの混合物である、請求項２３に記載の吸収体。
【請求項３７】
前記吸収体が創傷用包帯である、請求項２３に記載の吸収体。
【請求項３８】
前記吸収体が使い捨てオムツである、請求項２３に記載の吸収体。
【請求項３９】
前記モノグリセリドがＣ８〜Ｃ１２脂肪酸モノグリセリドである、請求項２３に記載の吸収体。
【請求項４０】
前記繊維がグラム陽性菌に対して抗菌性であるように、前記親水性繊維が十分な量のモノグリセリドを含む、請求項３９に記載の吸収体。
【請求項４１】
前記繊維がグラム陰性菌に対して抗菌性であるように、前記繊維の表面が有効量の抗菌性促進材料で処理される、請求項４０に記載の吸収体。
【請求項４２】
前記抗菌性促進材料が、有機酸およびキレート化剤からなる群から選択される、請求項４１に記載の吸収体。
【請求項４３】
前記抗菌性促進材料が乳酸である、請求項４２に記載の吸収体。
【請求項４４】
前記モノグリセリドがグリセロールモノラウレートであり、前記親水性強化材料がソルビタンモノラウレートであり、前記抗菌性促進材料が乳酸である、請求項４１に記載の吸収体。
【請求項４５】
前記親水性促進材料がポリブチレンをさらに含む、請求項４４に記載の吸収体。
【請求項４６】
（ａ）繊維が親水性であるように、有効量のＣ１２脂肪酸モノグリセリドが中に組み込まれた親水性ポリプロピレン繊維と、有効量の抗菌性強化材料とを含み、前記繊維がグラム陽性菌およびグラム陰性菌に対して抗菌性である吸収層と、
（ｂ）前記吸収層の外面に接着された、液体不透過性で且つ水蒸気透過性である裏材シートとを含む、吸収体。
【請求項４７】
前記ポリプロピレン繊維が、さらに親水性促進材料を中に組み込んでいる、請求項４６に記載の吸収体。
【請求項４８】
前記親水性促進材料がポリブチレンまたはポリブチレンコポリマーである、請求項４７に記載の吸収体。
【請求項４９】
前記親水性促進材料がソルビタンモノラウレートである、請求項４７に記載の吸収体。
【請求項５０】
前記親水性促進材料が、ポリブチレンとソルビタンモノラウレートとの混合物である、請求項４７に記載の吸収体。
【請求項５１】
前記吸収体が創傷用包帯である、請求項４６に記載の吸収体。
【請求項５２】
前記吸収体が医用ドレープである、請求項４６に記載の吸収体。
【請求項５３】
前記吸収層および前記裏材シートが実質的に同じ広がりをもつ、請求項４６に記載の吸収体。
【請求項５４】
前記裏材シートが、前記吸収層の外周の少なくとも一部を超えて広がり、上面および下面を有する延長部分を形成する、請求項４６に記載の吸収体。
【請求項５５】
前記裏材シートの延長部分の下面が前記吸収層に隣接し、前記下面の少なくとも一部が、前記吸収体を皮膚表面に接着するのに使用することができる接着剤層を担持する、請求項５４に記載の吸収体。
【請求項５６】
前記裏材シートと実質的に同じ広がりをもち、且つ前記接着剤層により前記裏材シートに接着された剥離ライナーをさらに含む、請求項５５に記載の吸収体。
【請求項５７】
前記裏材シートが接着される表面の反対側に、前記吸収層の表面と実質的に同じ広がりをもち且つ前記吸収層の表面に接着された、液体透過性シートをさらに含む、請求項５６に記載の吸収体。
【請求項５８】
（ａ）（ｉ）有効量のグリセロールモノラウレートが中に組み込まれた親水性ポリプロピレン繊維であって、前記繊維の表面が、有効量の乳酸を含む乾燥被膜で覆われており、前記繊維がグラム陽性菌およびグラム陰性菌に対して抗菌性である、親水性ポリプロピレン繊維と、（ｉｉ）吸収性添加物とを含む吸収層と、
（ｂ）前記吸収層の外面に接着された、液体不透過性で且つ水蒸気透過性である裏材シートであって、前記吸収層と実質的に同じ広がりをもつ裏材シートと、
（ｃ）前記裏材シートが接着される表面の反対側に、前記吸収層の表面と実質的に同じ広がりをもち且つ吸収層の表面に接着された、液体透過性シート
とを含む、吸収体。
【請求項５９】
繊維に組み込まれた親水性促進材料であって、ポリブチレン、ポリブチレンコポリマー、ソルビタンモノラウレート、ソルビタンモノパルミテート、およびそれらの混合物からなる群から選択された親水性促進材料をさらに含む、請求項５８に記載の吸収体。
【請求項６０】
前記吸収性添加物が、木材パルプ、セルロース、綿、レーヨン、再利用セルロース、細切セルローススポンジ、およびそれらの混合物からなる群から選択される、請求項５８に記載の吸収体。
【請求項６１】
前記吸収性添加物が木材パルプである、請求項６０に記載の吸収体。
【請求項６２】
前記装置が創傷用包帯である、請求項６０に記載の吸収体。
【請求項６３】
（ａ）繊維が親水性であるように、有効量のＣ８〜Ｃ１６脂肪酸モノグリセリドが中に組み込まれた親水性ポリプロピレン繊維を含む吸収層と、
（ｂ）前記吸収層の外面に接着された液体不透過性で且つ水蒸気透過性である裏材シートであって、前記吸収層と実質的に同じ広がりをもつ裏材シートと、
（ｃ）前記裏材シートが接着される表面の反対側に、前記吸収層の表面と実質的に同じ広がりをもち且つ吸収層の表面に接着された液体透過性シート
とを含む、創傷用包帯。
【請求項６４】
前記吸収層が吸収性添加物をさらに含む、請求項６３に記載の創傷用包帯。
【請求項６５】
前記吸収性添加物が、木材パルプ、セルロース、綿、レーヨン、再利用セルロース、細切セルローススポンジ、およびそれらの混合物からなる群から選択される、請求項６４に記載の創傷用包帯。
【請求項６６】
前記モノグリセリドがグリセロールモノラウレートであり、前記吸収性添加物が木材パルプである、請求項６３に記載の創傷用包帯。
【請求項６７】
親水性強化材料をさらに含む、請求項６３に記載の創傷用包帯。
【請求項６８】
繊維が親水性であるように、有効量のＣ８〜Ｃ１２脂肪酸モノグリセリドが中に組み込まれたポリプロピレン繊維と、有効量の抗菌性促進材料とを含む吸収層を含み、前記繊維がグラム陽性菌およびグラム陰性菌に対して抗菌性である、医用物品。
【請求項６９】
前記モノグリセリドがグリセロールモノラウレートである、請求項６８に記載の医用物品。
【請求項７０】
親水性強化材料をさらに含む、請求項６８に記載の医用物品。
【請求項７１】
前記物品がフェースマスクである、請求項６８に記載の医用物品。
【請求項７２】
前記物品が医用ドレープである、請求項６８に記載の医用物品。
【請求項７３】
（ａ）溶融ポリプロピレンおよび十分な量の（ｉ）少なくとも１つのＣ８〜Ｃ１６脂肪酸モノグリセリドおよび（ｉｉ）繊維に親水性を与えるのに有効な親水性促進材料を含むホットメルト混合物を調製するステップと、
（ｂ）前記混合物を押出して繊維にするステップとを含む、親水性繊維を製造する方法。
【請求項７４】
前記親水性促進材料が、ポリブチレン、ポリブチレンコポリマー、ソルビタンモノラウレート、およびそれらの混合物からなる群から選択される、請求項７３に記載の方法。
【請求項７５】
前記モノグリセリドがグリセロールモノラウレートである、請求項７３に記載の方法。
【請求項７６】
前記モノグリセリドがグリセロールモノラウレートであり、前記親水性促進材料がソルビタンモノラウレートである、請求項７３に記載の方法。
【請求項７７】
前記親水性促進材料がポリブチレンをさらに含む、請求項７６に記載の方法。
【請求項７８】
親水性であり、かつグラム陽性菌およびグラム陰性菌に対して抗菌性である繊維を製造する方法であって、
（ａ）溶融ポリプロピレンと、親水性およびグラム陽性菌に対する抗菌活性の両者を前記繊維の表面に与えるのに有効量の少なくとも１種のＣ８〜Ｃ１２脂肪酸モノグリセリドとを含むホットメルト混合物を調製するステップと、
（ｂ）前記混合物を押出して繊維にするステップと、
（ｃ）前記繊維を、少なくとも１種の抗菌性促進材料を含む液体組成物と接触させ、その結果、前記繊維を冷却し、少なくとも部分的に凝固させて、前記繊維表面がグラム陰性菌に対して抗菌性であるように、十分な濃度で且つ一様性な前記抗菌性強化材料の本質的に乾燥した被膜を前記繊維の表面上に生成するステップ
とを含む方法。
【請求項７９】
前記繊維の親水性を増強するために、有効量の親水性促進材料を前記ポリプロピレンに組み込むステップをさらに含む、請求項７８に記載の方法。
【請求項８０】
前記親水性促進材料が、ポリブチレン、ポリブチレンコポリマー、ソルビタンモノラウレート、ソルビタンモノパルミテート、およびそれらの混合物からなる群から選択される、請求項７９に記載の方法。
【請求項８１】
前記モノグリセリドがグリセロールモノラウレートである、請求項８０に記載の方法。
【請求項８２】
前記親水性促進材料がソルビタンモノラウレートであり、前記抗菌性促進材料が有機酸またはキレート化剤である、請求項８０に記載の方法。
【請求項８３】
前記抗菌性促進材料が乳酸である、請求項８２に記載の方法。
【請求項８４】
請求項１に記載の繊維を含む、不織ウェブ、織ウェブ、ニットウェブまたは芯。
【発明の詳細な説明】
【技術分野】
【０００１】
本発明は、抗菌活性を有する親水性ポリプロピレン繊維に関する。
【発明の概要】
【課題を解決するための手段】
【０００２】
１つの態様において、本発明は、抗菌活性を有することが好ましい親水性ポリプロピレン繊維に関する。別の態様において、本発明は、たとえば、創傷用包帯、医用ドレープ等々として適当な多層吸収体に関する。
【０００３】
簡単に記載すると、１つの態様において、本発明は、Ｃ８〜Ｃ１６脂肪酸モノグリセリドまたは１種以上のＣ８〜Ｃ１６脂肪酸モノグリセリドを少なくとも８０質量％含むグリセリドの混合物、および親水性促進材料を中に組み込んだ、ポリプロピレン繊維を提供する。本発明は、繊維性不織ウェブ、織ウェブおよびニットウェブならびにこのような繊維で作られた芯を含む。
【０００４】
別の態様において、本発明は、（ａ）ポリプロピレンと、（ｂ）親水性とグラム陽性菌に対する抗菌活性の両者を繊維の表面に与えるために、溶融添加物としてポリプロピレンに添加された少なくとも１種のＣ８〜Ｃ１２脂肪酸モノグリセリドの有効量と、（ｃ）繊維の表面が、Ｋｌｅｂｓｉｅｌｌａ  ｐｎｅｕｍｏｎｉａｅ等のグラム陰性菌に対して抗菌性であるように、抗菌性促進材料の有効量とを含む、親水性ポリプロピレン繊維を提供する。好ましい抗菌性促進材料としては、有機酸およびキレート化剤などがあり、乳酸が最も好ましい。
【０００５】
別の態様において、本発明は、（ａ）対向した主要上面および主要下面を有し、且つ、親水性であり、好ましくは、グラム陽性菌に対して抗菌性である繊維を含む、吸収層と、（ｂ）吸収層の上面に接着された、液体不透過性であり且つ水蒸気透過性である裏材シートとを含む、吸収体を提供する。この繊維は、ポリプロピレンと、繊維の表面を親水性且つ好ましくは抗菌性にするために、溶融添加物としてポリプロピレンに添加された少なくとも１種のＣ８〜Ｃ１６脂肪酸モノグリセリドの有効量を含む。本発明の好ましい１実施形態では、吸収層内の繊維の表面がグラム陰性菌に対して抗菌性であるように、親水性繊維の表面を、乳酸等の抗菌性促進材料の有効量で処理する。
【０００６】
本吸収装置の１実施形態では、吸収層および裏材シートは、実質的に同じ広がりをもつ。本吸収装置を創傷用包帯として使用するとき、吸収層を創傷に隣接させて、創傷の上に配置することができる。次いで、本装置を、たとえば、テープで、創傷の周りの皮膚に接着する。本吸収装置の別の実施形態では、吸収層および裏材シートは、実質的に同じ広がりをもたず、裏材シートは、吸収層の外周の少なくとも一部を超えて広がり、上面および下面を有する延長部分を形成する。延長部分の下面は吸収層に隣接し、下面の少なくとも一部は、吸収装置を創傷の周りの皮膚に接着するために使用することができる接着剤層を担持する。任意に、この実施形態は、裏材シートと実質的に同じ広がりをもち、且つ接着剤層により裏材シートに接着された剥離ライナーをさらに含んでもよい。剥離ライナーは、創傷にあてる前に、吸収装置から除去される。
【０００７】
本吸収装置の好ましい実施形態は、吸収層の下面と実質的に同じ広がりをもち、且つ吸収層の下面に接着された液体透過性シートをさらに含む。液体透過性シートは、液体、たとえば、浸出液が創傷から吸収層に移動するのを可能にし、且つ好ましくは、吸収層が創傷に付着するのを防止する。任意に、この液体透過性シートは、親水性であってもよく、抗菌性であってもよく、あるいはその両方であってもよい。
【０００８】
本発明は、このような繊維で作られた有用な物品、たとえば、創傷用包帯、医用ドレープ、手術衣、手術用マスク、使い捨てオムツ、フィルター媒体、フェースマスク、成形外科用キャストパディング／ストッキネット、人工呼吸装置、食品包装、デンタルフロス、工業用ワイプ、編織布、およびバッテリーセパレーターの製造に使用される、ファブリック、ウェブ、芯、および単層および多層の不織構造物も提供する。特に、本発明の吸収体は、（ｉ）包帯を長期間装着するとき、または創傷から多量の浸出液が生じるとき、かなりの量の創傷浸出液を吸収することができ、また（ｉｉ）吸収層、および、場合によっては、創傷における、細菌の増殖を遅らせることができるため、創傷用包帯として都合よく使用することができる。本吸収体のさらなる利点は、たとえば、エチレンオキシドに曝露することによってこの吸収体を包装前に滅菌するとき、この吸収体の抗菌活性のため、創傷用包帯関連の滅菌負荷が減少することである。
【０００９】
本発明は、親水性であり且つ好ましくはグラム陽性およびグラム陰性菌に対して抗菌性である繊維を作製する方法であって、（ｉ）溶融ポリプロピレン、ならびに親水性および好ましくはグラム陽性菌に対する抗菌活性を繊維の表面に与えるのに有効量の少なくとも１種のＣ８〜Ｃ１６脂肪酸モノグリセリドを含むホットメルト混合物を調製するステップと、（ｉｉ）この混合物を所望の形状に形作るステップ、たとえば、ダイを介して押出すことにより繊維を形成するステップとを含む、繊維を作製する方法をさらに提供する。繊維がグラム陰性菌に対して抗菌性であることも所望するとき、本方法は、造形混合物を、少なくとも１種の抗菌性強化材料を含む液体組成物と接触させ、その結果、造形混合物を冷却して少なくともある程度凝固させ、存在するとき、十分な溶剤または担体液体を液体組成物から蒸発させて、押出された表面がグラム陰性菌に対して抗菌性であるように、十分な濃度および均一性を有する抗菌性促進材料の本質的に乾燥した被膜を造形混合物の表面上に作るステップをさらに含む。親水性および抗菌活性の両者を所望するとき、モノグリセリドは、たとえば、グリセロールモノラウレート等の、Ｃ８〜Ｃ１２脂肪酸モノグリセリドであることが好ましい。前述の繊維の幾つかの実施形態は、繊維の親水性を増強するために、溶融添加物としてポリプロピレンに添加される親水性促進材料の有効量をさらに含む。
【００１０】
本発明をさらによく理解するために、添付の図面とともに、取り上げた以下の代表的な実施形態の説明を参考にすることが可能である。
【図面の簡単な説明】
【００１１】
【図１】本発明による吸収体の略断面図である。
【図２】本発明による別の吸収体の略断面図である。
【発明を実施するための形態】
【００１２】
本明細書で使用される、「親水性」、「親水性」または類似の専門用語は、水、酸および塩基の水溶液（たとえば、水酸化カリウム水溶液）、および極性液体（たとえば硫酸およびエチレングリコール）によって濡らすことができる支持体（たとえば、繊維、織布または不織布、ウェブ、ニットまたは繊維芯等）を記述するのに使用される。
【００１３】
本明細書で使用される、「抗菌性」または「抗菌活性」は、Ａｍｅｒｉｃａｎ  Ａｓｓｏｃｉａｔｉｏｎ  ｏｆ  Ｔｅｘｔｉｌｅ  ａｎｄ  Ｃｏｌｏｒ  Ｃｈｅｍｉｓｔｓ（ＡＡＴＣＣ）Ｔｅｓｔ  Ｍｅｔｈｏｄ  １００−１９９３（ＡＡＴＣＣ  Ｔｅｃｈｎｉｃａｌ  Ｍａｎｕａｌ，１９９７，ｐｐ．１４３−１４４）で測定したとき、２３〜２４℃にて２４時間の曝露期間で、最初の細菌負荷を少なくとも９０％減少させるのに十分な抗菌活性を材料が有すること意味する。
【００１４】
本明細書で使用される用語「繊維」および「繊維性」は、一般に、粒状物質の長さと直径の比率が約１０以上である、熱可塑性樹脂を含む粒状物質を指す。繊維直径は、約０．５μｍから少なくとも１，０００μｍまでの範囲であってもよく、各繊維は、様々な横断面形状を有してもよく、中実であっても中空であってもよく、たとえば、押し出す前に染料または顔料をポリマー溶融物に組み込むことにより、着色することも可能である。
【００１５】
用語「不織ウェブ」または「不織布」は、間に挟まれた独特の繊維構造を有するが、但し、通常の方法、たとえば、編むことおよび製織ではない、ウェブまたはファブリックを意味する。不織布または不織ウェブは、たとえば、メルトブローイング法、スパンボンディング法、および毛羽立て不織ウェブ法等の、多くの方法で形成されてきた。
【００１６】
用語「スパンボンデッド繊維」は、溶融熱可塑性材料を押出し、次いで、押出されたフィラメントの直径を、たとえば、米国特許第４，３４０，５６３号（Ａｐｐｅｌら）および第３，６９２，６１８号（Ｄｏｒｓｃｈｎｅｒら）に記載の方法で、急速に減少させることにより、複数の繊細な、通常は円形の、スピナレットの細管からフィラメントの形状で形成される、すなわち「紡糸」される直径が小さい繊維を指す。次いで、「紡糸」繊維を、加熱したカレンダーのロールの間を通過させて、繊維を接着する。カレンダーロールで様々なパターンをファブリックに与えることができるが、接着の根本的な目的は、ファブリックの完全性を高めることである。熱接着での接着面積は、通常約１５％であるが、所望のウェブ特性に応じて、大きく変化してもよい。接着は、ニードリング、水絡、または当技術分野で周知の他の方法で行うことも可能である。
【００１７】
用語「メルトブローン繊維」は、複数の繊細な、通常は円形の、ダイ細管を介して、溶融熱可塑性材料を溶融糸またはフィラメントとして高速の、通常は加熱された気体（たとえば、空気）流れ（これは、溶融熱可塑性材料のフィラメントを細くして、その直径を減少させる）に押出すことにより形成される繊維を指す。その後、メルトブローン繊維は、高速気体流れによって運ばれ、収集表面上に付着して、ランダムに分配配置されたメルトブローン繊維のウェブを形成する。不織ウェブは、単一のタイプの繊維で作製してもよく、組成および／または厚さが異なる２つ以上の繊維で作製してもよい。あるいは、各層に異なるポリマー組成物を含むシースコア繊維を押出すか、または各層に同じポリマー組成物を含むが、より多くの親水性付与成分を外側のシース層に使用したシースコア繊維を押出してもよい。
【００１８】
本発明の親水性繊維の作製に有用なポリマーとしては、イソタクティックポリプロピレン、シンジオタクティックポリプロピレン、および混合物イソタクティック、アタクティックおよび／またはシンジオタクティックポリプロピレンの混合物を含む、ポリプロピレンなどがある。
【００１９】
本発明で有用なモノグリセリドは、グリセロールおよび中程度から長い鎖長（すなわち、Ｃ８〜Ｃ１６）の脂肪酸、たとえば、カプリル酸、カプリン酸、およびラウリン酸から誘導される。モノグリセリドは、Ｃ１０〜Ｃ１２脂肪酸から誘導され、食品級であり、Ｇｅｎｅｒａｌｌｙ  Ｒｅｇａｒｄｅｄ  ａｓ  Ｓａｆｅ（「ＧＲＡＳ」（米国食品医薬品局合格））材料であることが最も好ましい。好ましいモノグリセリドの例としては、グリセロールモノラウレート、グリセロールモノカプレート、およびグリセロールモノカプリレートなどが挙げられる。本発明で有用なモノグリセリドは、一般に、未反応のグリセロール、ノグリセリド、ジグリセリドおよびトリグリセリドの混合物の形で入手できるため、高濃度（たとえば、約８０％より高く、好ましくは約８５質量％より高く、さらに好ましくは約９０質量％より高く、最も好ましくは約９２質量％より高い）のモノグリセリドを含む混合物を使用することが好ましい。前述の混合物の１つ、または特定のモノグリセリドが、本発明で有利に働くかどうかを判定する便利な方法は、混合物に関する親水性−親油性バランス（「ＨＬＢ値」）を算出することである。一般に、前述の混合物の１つのＨＬＢ値は、脂肪酸の鎖長が増加するにつれて減少し、また、混合物中のジグリセリドおよびトリグリセリド含量が増加するにつれて減少する。有用な材料（純粋なモノグリセリドを含む）は、一般に、約４．５〜約９、さらに好ましくは、約５．３〜約８．５のＨＬＢ値を有する。特に有用な市販の材料の例としては、Ｍｅｄ−Ｃｈｅｍ  Ｌａｂｏｒａｔｏｒｉｅｓ，Ｅａｓｔ  Ｌａｎｓｉｎｇ，ＭＩから商品名ＬＡＵＲＩＣＩＤＩＮＴＭで市販されているもの、Ｒｉｋｅｎ  Ｖｉｔａｍｉｎ  Ｌｔｄ．，Ｔｏｋｙｏ，Ｊａｐａｎから商品名ＰＯＥＭＴＭで市販されているもの、およびドイツのＨｅｎｋｅｌ  Ｃｏｒｐ．から商品名「ＭＯＮＯＭＵＬＳＴＭ  ９０Ｌ−１２」で市販されているものなどが挙げられる。
【００２０】
一般に、界面活性剤を使用して、ポリプロピレン繊維に親水性与えることは困難である。従来の界面活性剤は、一般に、ポリエチレンで使用されるより高い濃度でポリプロピレンに添加されなければならず、また、ポリプロピレンで低濃度にて使用することができる有効な界面活性剤を見つけることが困難である。高濃度の従来の界面活性剤を使用することによる影響は、価格上昇、場合によっては、押出された繊維の物理的性質の損傷、または押出し可能なポリオレフィン混合物の加工性の減損である（たとえば、スクリュー滑り、Ｔ．Ｋｌｕｎ，ｅｔ  ａｌ．，“Ｈｙｄｒｏｐｈｉｌｉｃ  Ｍｅｌｔ  Ａｄｄｉｔｉｖｅｓ，Ｓｙｎｅｒｇｉｓｔｉｃ  Ｆｌｕｏｒｏｃｈｅｍｉｃａｌ／Ｈｙｄｒｏｃａｒｂｏｎ  Ｓｕｒｆａｃｔａｎｔ  Ｍｉｘｔｕｒｅｓ，”Ｐｒｏｃｅｅｄｉｎｇｓ  ｏｆ  ＩＮＤＡ−ＴＥＣ’９７，Ｃａｍｂｒｉｄｇｅ，ＭＡ，Ｓｅｐｔｅｍｂｅｒ  ８−１０，１９９７参照）。一般に、ポリプロピレンに許容できる親水性を与えるのに、他の炭化水素界面活性剤を少なくとも約５質量％必要とするとき、本発明で使用されるモノグリセリドが、僅か約３質量％以下の濃度で、ポリプロピレンに優れた親水性を与えられることは、全く以外である。
【００２１】
本発明の繊維は、少なくとも１種のＣ８〜Ｃ１６脂肪酸モノグリセリドと固体のポリプロピレンを配合するか、さもなければ一様に混合し（たとえば、モノグリセリドをペレット状または粉末状のポリマーと完全に混合し）、上述のスパンボンディング技術またはメルトブローイング技術、または両技術の組み合せを使用する、一般に知られている不織ウェブ製造方法のいずれかを使用して、その混合物を繊維性ウェブに溶融押出しすることにより、作製することができる。モノグリセリドは、それ自体をポリプロピレンと混合してもよく、またはポリマー中にモノグリセリドを含む「マスターバッチ」（濃縮物）の形で、ポリマーと混合してもよい。マスターバッチは、一般に、約１０％から、約２５質量％ものモノグリセリドを含むことができる。また、モノグリセリドの有機溶液は、粉末状またはペレット状のポリマーと混合し、その混合物を乾燥して溶剤を除去し、次いで溶融し、所望の形状に押出すことができる。あるいは、所望の形状に押出す直前に、モノグリセリドの純粋な形を、溶融ポリマー流れに射出して、配合物を形成してもよい。押出し後、ステップを実施して、親水性を増強することが可能である。物品の表面におけるモノグリセリドの量を増加させるのに十分な温度で且つ十分な時間、物品をアニーリングすることが好ましい。有効な時間と温度は互いに反対の関係にあり、また、多種多様の条件が適するであろう。ポリプロピレンを使用して、たとえば、溶融温度より低い約６０〜約８０℃にて、約３０秒〜約５分間以上、アニーリング工程を実施することができる。場合によっては、アニーリング中に水分が存在することにより、モノグリセリドの有効性を向上させることができる。繊維性ウェブのアニーリングは、たとえば、ウェブのための他の処理ステップと組み合せて（たとえば、エチレンオキシド滅菌サイクルの温暖サイクル中に）実施することができる。造形物品を加熱された表面と（たとえば、約６０℃〜１００℃の熱ロールに約１０〜６０秒間）接触させることにより、親水性を増強することも可能である。
【００２２】
本発明で有用なメルトブローン親水性繊維を、米国特許第３，８４９，２４１号（Ｂｕｔｉｎら）および第５，０６４，５７８号（Ｉｎｓｌｅｙら）に記載の通りに、または、たとえば、米国特許第３，９７１，３７３号（Ｂｒａｕｎ）、第４，１００，３２４号（Ａｎｄｅｒｓｏｎ）、および第４，４２９，００１号（Ｋｏｌｐｉｎら）に開示されているもの等の、粒状物質を含むマイクロファイバーウェブから、作製することができる。不織布の多層構造物は、広い工業的および商業的有用性を有し、医用ガウンおよびドレープ用のファブリック等の用途などがある。このような多層構造物の構成層の性質は、所望の最終用途の特徴に応じて変えることができ、また、メルトブローンおよびスパンボンドウェブの２つ以上の層を、米国特許第５，１４５，７２７号（Ｐｏｔｔｓら）および第５，１４９，５７６号（Ｐｏｔｔｓら）に記載のもの等の、多くの有用な組み合せで含んでもよい。特に、Ｗｅｎｔｅ，Ｓｕｐｅｒｆｉｎｅ  Ｔｈｅｒｍｏｐｌａｓｔｉｃ  Ｆｉｂｅｒｓ，４８  ＩＮＤＵＳ．ＥＮＧ’Ｇ  ＣＨＥＭ．１３４２（１９５６）、またはＷｅｎｔｅ  ｅｔ  ａｌ．，ＭＡＮＵＦＡＣＴＵＲＥ  ＯＦ  ＳＵＰＥＲＦＩＮＥ  ＯＲＧＡＮＩＣ  ＦＩＢＥＲＳ，（Ｎａｖａｌ  Ｒｅｓｅａｒｃｈ  Ｌａｂｏｒａｔｏｒｉｅｓ  Ｒｅｐｏｒｔ  Ｎｏ．４３６４，１９５４）に記載のものに類似した方法を、本発明の不織ウェブの作製に使用することができる。しかし、発明で溶融添加物として使用されるグリセロールモノエステルは熱的に不安定な恐れがあるため、米国特許第４，９３３，２２９号（Ｉｎｓｌｅｙら）および第５，０６４，５７８号（Ｉｎｓｌｅｙら）に記載されているように、ダイの直前または直後に、モノエステルをポリマー溶融物に組み込むことが好ましい。
【００２３】
好ましい親水性促進材料としては、ポリブチレン、ポリブチレンコポリマー、エチレン／オクテンコポリマー、アタクティックポリプロピレン、およびある種のソルビタンモノエステルなどがある。ポリブチレンおよびそのコポリマー、たとえば、ポリブチレン０２００、ポリブチレン０４００、ポリブチレン０８００、ポリブチレンＤＰ  ８３１０、およびポリブチレンＤＰ  ８３４０等（全て、Ｓｈｅｌｌ  Ｃｈｅｍｉｃａｌ  Ｃｏ．から市販）、エチレン／オクテンコポリマー、たとえば、ＥＮＧＡＧＥＴＭ  ８４０１および８４０２等（ＤｕＰｏｎｔ  Ｄｏｗ  Ｅｌａｓｔｏｍｅｒから市販）、エチレン／ブチレンおよびブチレン／エチレンコポリマー、たとえば、ＥＸＡＣＴＴＭ  ４０２３（Ｅｘｘｏｎから市販）およびＭＯＮＴＥＬＬＴＭ  ｄｐ−８３４０（Ｍｏｎｔｅｌｌから市販）、およびアタクティックポリ（α）オレフィン類、たとえば、ＡＰＡＯ−２１８０−Ｅ８アタクティックポリプロピレン（Ｒｅｘｅｎｅ  Ｃｏ．から市販されている、ポリプロピレンの高分子量ホモポリマー）を、さらなるポリマー溶融添加物として組み込んで、押出物の親水性特性を増強することが可能である。繊維形成前に溶融添加物として組み込まれる量を測定することにより決定される、ポリブチレンホモポリマーおよびコポリマーの有効な濃度は、約２〜約２５質量％の範囲であり、好ましくは約５％〜約１５質量％の範囲である。繊維形成前の組成物の重量を基準にして、約２５質量％までのポリブチレンレベル、および１．０質量％という低いモノグリセリド濃度で、増強作用が見られる。
【００２４】
ポリブチレンを含むまたは含まない、モノグリセリドと組み合せた、ＳＰＡＮＴＭ  ２０（ソルビタンモノラウレート）またはＳＰＡＮＴＭ  ４０（ソルビタンモノパルミテート）等のＣ８〜Ｃ１６ソルビタンモノエステル、好ましくはＣ１２〜Ｃ１６ソルビタンモノエステル、たとえばＥＸＡＣＴＴＭ  ４０２３（Ｅｘｘｏｎから市販）およびＭＯＮＴＥＬＬＴＭ  ＤＰ−８３４０（Ｍｏｎｔｅｌｌから市販）は、押出物の親水性特性をさらに増強することができる。こうしたモノエステルは、ウェブの親水性を増強し、併せて、環境条件でのエージング後にウェブがその親水性を維持することを可能にする。これらの親水性促進材料を使用するとき、モノグリセリドの約１０％〜約５０％、好ましくは約３０％〜約５０％を補充することが可能である。
【００２５】
本発明の親水性繊維のほかにも、不織ウェブまたは不織布および繊維芯は、たとえば、木材パルプ、セルロース、綿、レーヨン、再利用セルロース、および細断セルローススポンジ等のよく使用される親水性充填材、ならびに接着剤および静電防止剤をさらに含むことができる。
【００２６】
多種多様の構造物のいずれか、特に、スパンボンド／メルトブローン／スパンボンド（「ＳＭＳ」）構造物等の多層構造物は、上述の繊維およびファブリックで作ることができ、また、このような構造物は、親水性を必要とする用途で有用である。このような構造物としては、繊維およびファブリックが流体吸収用「コア」成分の少なくとも一部として使用される、オムツ、女性用ケア製品、および成人失禁用製品等の水性媒体吸収体などがある。本明細書で使用される「吸収装置」は、かなりの量の水および他の水性流体（すなわち、液体）、たとえば体液を、吸収することができる消費財を指す。水性媒体吸収体の例としては、創傷用包帯、使い捨てオムツ、生理用ナプキン、タンポン、失禁用パッド、使い捨てトレーニングパンツ、紙タオル、ジオファブリック、ティッシュペーパー、医用ドレープおよびマスク、医用ガウン等々などが挙げられる。本発明のファブリックは、生理用ナプキン、オムツ、および失禁用パッドのような吸収体で使用するのに特に適する。
【００２７】
水性媒体吸収体は、多くの場合、実質的に水性媒体不浸透性且つ水蒸気透過性の裏材シートと、水性媒体透過性トップシートと、上記裏材シートと上記トップシートとの間に配置された少なくとも１つの水性媒体吸収層を含む水性媒体吸収性コアとを含む。水性媒体不浸透性裏材シートは、流体を吸収性物品内に保持するのに役立つ、好ましくは少なくとも約０．０２０ｍｍの厚さを有する、ポリエチレン、ポリプロピレンおよびポリウレタン等の、適当な材料を含んでもよい。水性媒体不浸透性裏材シートは、撥水剤で処理したファブリックも含んでもよい。水性媒体透過性トップシートは、実質的に多孔性であり、水性媒体が容易に通過して、下にある吸収性コアに移動することが可能な、ポリエステル、ポリオレフィン、レーヨン等々の材料を含むことができる。トップシートおよび裏材シートの両者に適した材料は、当技術分野で周知である。
【００２８】
生理用ナプキンに関するさらに詳細な説明およびその中に使用するのに適した材料は、米国特許第３，８７１，３７８号（Ｄｕｎｃａｎら）、第４，３２４，２４６号（Ｓｍｉｔｈら）、および第４，５８９，８７６号（ＶａｎＴｉｌｌｂｅｒｇ）に記載されている。
【００２９】
本発明の親水性ファブリックを含む使い捨てオムツは、従来のオムツ製造技術を使用し、一般に、本発明の親水性繊維を含むファブリックと一緒に使用される木材パルプ繊維コアを補充または追加することによって作製される。本発明の親水性繊維を使用して、親水性が望まれる物品のトップシートに親水性を提供することが可能である。このように、本発明の親水性ファブリックを、単層または多層のコア構成で、オムツに使用することができる。米国特許第３，５９２，１９４号（Ｄｕｎｃａｎら）、第３，４８９，１４８号（Ｄｕｎｃａｎら）、および第３，８６０，００３号（Ｂｕｅｌｌ）には、使い捨てオムツの形態の物品が記載されている。
【００３０】
少なくとも１つの抗菌性促進材料および任意に液体媒体を含む液体組成物は、たとえば、浸漬、スプレー、プリント、パディングによって、あるいはブラシまたはスポンジで、造形物品、すなわち、繊維、織布および不織布またはウェブ、および芯の外面の一部または全体につけることが好ましい。ついで、一般に、乾燥によって、液体媒体を液体組成物から除去し、少なくとも約５０質量％の強化材料、好ましくは少なくとも約７５質量％の促進材料、さらに好ましくは少なくとも約９５質量％の促進材料を含む、本質的に乾燥した抗菌性促進材料の被膜を、物品の表面に提供する。抗菌性促進材料は、十分な濃度で且つ一様に、モノグリセリド溶融添加物を用いて作製された繊維と混合されるとき、物質表面の抗菌活性または抗菌活性スペクトルのいずれも増強する、すなわち、物品表面は、グラム陽性およびグラム陰性菌の両者に対して抗菌活性を有する。好ましい抗菌性促進材料は、有機酸およびキレート化剤である。適当な抗菌性促進材料としては、乳酸、酒石酸、アジピン酸、コハク酸、クエン酸、アスコルビン酸、リンゴ酸、マンデル酸、酢酸、ソルビン酸、安息香酸、サリチル酸、ナトリウム酸ピロホスフェート、酸性ヘキサメタリン酸ナトリウム（たとえば、ＳＰＯＲＩＸＴＭ酸性ヘキサメタリン酸ナトリウムおよびエチレンジアミン四酢酸すなわちＥＤＴＡ）およびそれらの塩類などがある。好ましい材料は、食品級およびＧＲＡＳ材料であり、特に好ましい抗菌性促進材料は乳酸である。一般に、液体組成物は、液体組成物の総重量を基準にして約１．０〜約５０質量％の促進材料を含む液体組成物を得るために、抗菌性促進材料を、水および／またはエタノール等の低級アルコール等の液体媒体中に、溶解、分散または乳化することにより調製される。この液体組成物を、押出された繊維にアプライする好ましい方法は、熱繊維が押出ダイを出たときにスプレーする方法である。一般に、約３ｋｇ／時間〜約２５ｋｇ／時間のスプレー速度の乳酸水溶液が、約９０〜約１００ｋｇ／時間の繊維押出速度に適する。非希釈乳酸液または水３部当たり乳酸１部までの希釈液が好ましい。必要であれば、被覆繊維を炉内で乾燥させることにより、溶剤除去を行うことができる。
【００３１】
次に、吸収体１０を示す、図１の図面について考える。この吸収体は、実質的に整合性であり、且つ１層以上の不織布または織布、ウェブまたは繊維芯を含む吸収層１１を有する。この層は、親水性であり、且つ、好ましくは、グラム陽性菌に対して抗菌性でもある、さらに好ましくは、グラム陰性菌に対しても抗菌性である繊維からなる。１層以上のファブリック、ウェブまたは繊維芯を使用して吸収層を作製する場合、この層を、溶融接着（たとえば、パターン接着または高周波接着）または接着剤によって接着し、１つの、一体成形層を形成することができる。適当な接着剤としては、ＨＬ−１６８５−ＸまたはＨＬ−１７１０−Ｘ（両者とも、Ｈ．Ｂ．Ｆｕｌｌｅｒ  Ｃｏ．，Ｓｔ．Ｐａｕｌ，Ｍｉｎｎｅｓｏｔａから市販）等のホットメルトスプレー接着剤などがある。ホットメルト接着剤は、らせん型スプレー接着剤システム（たとえば、Ｎｏｒｄｓｏｎ  Ｃｏｒｐｏｒａｔｉｏｎ，Ｄｕｌｕｔｈ，Ｇｅｏｒｇｉａから市販されているもの等）を使用して、塗布することができる。このようなシステムを使用した一般的な接着剤塗布率は、約６〜１０ｇ／ｍ２である。さらに、繊維を吸収性ファブリックまたは芯を作製するのによく使用される他の添加物、たとえば、木材パルプ、セルロース、綿、レーヨン、再利用セルロース、細断セルローススポンジおよびバインダーと組み合せることができる。一般に、吸収層の厚さは約０．５〜約１０ｍｍである。
【００３２】
吸収層１１は、上面１２および下面１３を有する。上面１２には、実質的に整合性であり且つ実質的に同じ広がりをもつ液体不透過性裏材シート１４が接着されている。裏材シート１４は、本質的に連続的であってもよく、また細孔性であってもよく、また、たとえば創傷浸出液で吸収層１１が飽和されたとき、本吸収装置内に受納できない水分が蓄積するのを防止するために、水蒸気透過性であることが好ましい。裏材シート１４は、一般に約０．０２〜約０．１２ｍｍの厚さであり、ポリウレタンおよびポリプロピレンフィルム等の様々なよく知られているポリマーフィルムから選択することができる。裏材シートとして使用するのに好ましい細孔性フィルムは、米国特許第４，７２６，９８９号（Ｍｒｏｚｉｎｓｋｉ）の方法、特に、同特許の実施例１〜８に記載の手順に従って、油を溶剤抽出せずに作製することが可能である。裏材シート１４を、溶融接着（たとえば、パターン接着または高周波接着）によって、あるいは、たとえば、上述のもの等の、当技術分野で周知の非細胞障害性接着剤の１つを含む連続的な接着剤層または不連続の接着剤層（表示せず）によって、吸収層１１に接着することができる。
【００３３】
任意に、実質的に整合性の液体透過性シート１５は、吸収層１１の下面１３に接着されている。「接着されている」は、シート１５が下面１３に沿って隣接して伸び、且つ接着剤手段によってそれに貼付することができるが、貼付する必要はないことを意味する。液体透過性シート１５は、好ましくは吸収層１ｌと実質的に同じ広がりをもち、溶融接着によって、または本明細書に上述した接着剤（たとえば、ホットメルトスプレー接着剤）のいずれかによって、接着されている。液体透過性シートは、約０．０５ｍｍ〜約０．０７５ｍｍの厚さであり、液体が自由に流れることができるように、実質的に多孔性である。特に好ましい液体透過性シートは、Ａｐｐｌｉｅｄ  Ｅｘｔｒｕｓｉｏｎ  Ｔｅｃｈｎｏｌｏｇｉｅｓ，Ｍｉｄｄｌｅｔｏｗｎ，ＤｅｌａｗａｒｅからＤｅｌｎｅｔ  ＣＫＸ２１５  Ｐ−ＳまたはＤｅｌｎｅｔ  Ｐ５３０−Ｓとして市販されている非粘着性の網状織物である。
【００３４】
本吸収体の別の実施形態を図２に示す。図２に、吸収体２０を示す。吸収体２０は、上面２２および下面２３を有する吸収層２１を有する。吸収層２１の上面２２には、実質的に整合性の裏材シート２４が接着されている。しかし、この実施形態では、裏材シート２４は吸収層２１と同じ広がりをもたない。代わりに、裏材シート２４は、吸収層２１の外周を超えて、好ましくは一様に伸び、下面２６を有する延長部分２５を提供する。延長部分２５の下面は、創傷の周りの皮膚等の標的に、吸収体を接着するのに使用することができる、接着剤層２７を担持する。接着剤２６（好ましくは、感圧接着剤）は、延長部分２５の中であってもよく、または表面２２全体を覆っていてもよい。好ましい接着剤としては、皮膚に対する優れた接着力および水分に対する抵抗性を有する接着剤などがある。このような接着剤の例としては、米国特許第５，６４８，１６６号（Ｄｕｎｓｈｅｅ）に記載のものなどが挙げられる。
【００３５】
任意に、本吸収体は、吸収層２１の下面２３に接着された、実質的に整合性の液体透過性シート２９も含む。最も好ましくは、液体透過性シート２９は、吸収層２１と同じ広がりをもつ。本吸収体は、任意に、裏材シート２４と実質的に同じ広がりをもち、且つ接着剤層２７により裏材シート２４に接着されている、剥離ライナー３０も含む。本吸収体２０を標的にあてる前に、剥離ライナー３０は本吸収体から剥離される。接着剤層２７に適した接着剤の例としては、本明細書に上述した、非細胞障害性接着剤が挙げられる。剥離ライナー３０は、当技術分野で剥離ライナーとして有用なことが判明している、いずれかのポリマーフィルム、紙またはホイルであってもよい。有用な剥離ライナーの例としては、Ｄａｙ  Ｃｅｄｅｘ，Ｆｒａｎｃｅから市販されている、基本重量５０ｇ／ｍ２のＳＣ  ５０１ＦＭ４０白色Ｓｏｐａｌ  Ｆｌｅｘｉｂｌｅ  Ｐａｃｋａｇｉｎｇなどが挙げられる。裏材シート２４、吸収層２１、および液体透過性シート２９は、本図１に示す吸収体で使用されるエレメントと同じであってもよい。しかし、米国特許第４，７２６，９８９号に記載のもののような水蒸気透過性接着剤被覆フィルムも、裏材シート２４として使用することができる。
【００３６】
本発明は、抗菌性フェースマスク、たとえば、手術用マスク、または抗菌性医用ドレープまたはガウン、たとえば、手術用ドレープとして特に有用である。フェースマスクは、着用者と環境との間のバリヤーとして使用され、当技術分野で、たとえば、米国特許第Ｒｅ．２８，１０２号（Ｍａｙｈｅｗ）で、十分に論じられている。濾過効果によって、フェースマスクは、入ってくるまたは出て行く息から、（有機、無機、または微生物学的）微粒子を除去する。フェースマスクは、ヘルスケア情況で、病原体伝播リスクを最小限に抑える方法としてよく使用されるが、一般に、抗菌活性ではない。本発明は、マスクと接触する微生物を死滅させることができる、抗菌活性を有するフェースマスクを含む。この活性は、細菌、真菌、インフルエンザＡウイルス、およびライノウイルス（風邪の原因）のような、一般的な生物の殺菌に及ぶ。手術用ドレープは、単層の繊維性ウェブ材料で構成されていてもよく、または、たとえば、米国特許第３，８０９，０７７号（Ｈａｎｓｅｎ）および第４，５２２，２０３号（Ｍａｙｓ）に記載されている、１層以上のフィルム層を含む多層ラミネートを含んでもよい。手術用ドレープは、使用前に滅菌を必要とし、また、一般に、ドレープには、本来備わっている抗菌活性がないため、こうしたドレープの表面上に、微生物汚染が存続する恐れがある。
【００３７】
本発明は、手術用ドレープの表面に抗菌性被膜をａｐｐｌｉｃａｔすることにより、できる、手術用ドレープを含む。本発明の自己滅菌手術用ドレープのような活性な表面は、ドレープ表面と接触する微生物の長期殺菌を実現することができる。以下の実施例は、本発明の理解を助けるために提供するものであり、本発明の範囲を制限するものと解釈すべきではない。特に記述がなければ、全ての部およびパーセンテージは、質量基準である。
【００３８】
炭化水素界面活性剤
ＧＭＬ：グリセロールモノラウレート、Ｍｅｄ−Ｃｈｅｍ  Ｌａｂｏｒａｔｏｒｉｅｓ，Ｅａｓｔ  Ｌａｎｓｉｎｇ，Ｍｉｃｈｉｇａｎから「ＬＡＵＲＩＣＩＤＩＮＴＭ」の商品名で市販。
【００３９】
ＧＭ−Ｃ８：グリセロールモノカプリレート、Ｒｉｋｅｎ  Ｖｉｔａｍｉｎ  ＬＴＤ，Ｔｏｋｙｏ，ＪａｐａｎからＰＯＥＭＴＭ  Ｍ−１００として市販。
【００４０】
ＧＭ−Ｃ１０：グリセロールモノカプレート、Ｒｉｋｅｎ  ＶｉｔａｍｉｎＬＴＤ．，Ｔｏｋｙｏ，ＪａｐａｎからＰＯＥＭＴＭ  Ｍ−２００として市販。
【００４１】
ＧＭ−Ｃ１２：グリセロールモノラウレート、以下の通りに調製される：温度計、添加漏斗および窒素吸入アダプターを備えた２５０ｍｌ用三つ口フラスコに、ラウリン酸（Ｓｉｇｍａ−Ａｌｄｒｉｃｈ  ＣＯ．，Ｍｉｌｗａｕｋｅｅ，ＷＩから市販）１００．１６ｇ（０．５ｍｏｌ）およびベンジルトリエチルアンモニウムクロリド（触媒、Ｓｉｇｍａ−Ａｌｄｒｉｃｈ  ＣＯ．から市販）０．７ｇ（反応物の総重量に関して０．５％）を入れた。１１９℃のシリコーン油浴を使用して、この反応混合物を、内部温度１１４℃まで加熱した。次に、グリシドール（Ｓｉｇｍａ−Ａｌｄｒｉｃｈ  ＣＯ．から市販）３８．８９ｇ（０．５２５ｍｏｌ）を、一定の速度で２２分間にわたって加え、内部温度を２０分に最高１３０℃まで上昇させた。１．５時間以内に、反応温度が１１３℃に下がった。６．５時間に、反応を停止させ、生成物１３４．１９ｇを単離した。この生成物を１Ｈおよび１３ＣＮＭＲ分光法で分析し、グリセロール炭素の割当および定量積分によって生成物の比率を確定した。
【００４２】
ＧＭ−Ｃ１４：グリセロールモノミリステート、以下の通りに調製される：ＧＭ−Ｃ１２の調製に関して記述したものと類似の手順を使用して、ミリスチン酸（Ｓｉｇｍａ−Ａｌｄｒｉｃｈ  ＣＯ．から市販）１１４．１９ｇ（０．５ｍｏｌ）、グリシドール３８．９ｇ（０．５２５ｍｏｌ）、およびベンジルトリエチルアンモニウムクロリド０．７７ｇを１８時間反応させて、生成物１４３．５ｇを得た。
【００４３】
ＧＭ−Ｃ１６：グリセロールモノパルミテート、以下の通りに調製される：ＧＭ−Ｃ１２の調製に関して記述したものと類似の手順を使用して、パルミチン酸（Ｓｉｇｍａ−Ａｌｄｒｉｃｈ  ＣＯ．から市販）８９．７５ｇ（０．３５ｍｏｌ）、グリシドール２７．２２ｇ（０．３６７５ｍｏｌ）、およびベンジルトリエチルアンモニウムクロリド０．５８を６時間反応させて、生成物１１４．４ｇを得た。
【００４４】
ＧＭ−Ｃ１８：グリセロールモノステアレート、以下の通りに調製される：ＧＭ−Ｃ１２の調製に関して記述したものと類似の手順を使用して、ステアリン酸（Ｓｉｇｍａ−Ａｌｄｒｉｃｈ  ＣＯ．から市販）１４２．２４ｇ（０．５ｍｏｌ）、グリシドール３６．６７ｇ（０．４９５ｍｏｌ）、およびベンジルトリエチルアンモニウムクロリド０．８９５ｇを１８．５時間反応させて、およそ１７０ｇの生成物を得た。
【００４５】
ＧＭ−Ｃ１８Ｄ：グリセロールモノステアレート、以下の通りに調製される：ＧＭ−Ｃ１８のアリコート約６０ｇを、０．５ｔｏｒｒ、ヘッド温度２４０℃で、シングルプレート蒸留を使用して蒸留し、蒸留液約２５ｇを得た。
【００４６】
ＨＳ−１：グリセロールモノココエート、Ｌａｍｂｅｒｔ  Ｔｅｃｈｎｏｌｏｇｉｅｓ，Ｓｋｏｋｉｅ，ＩｌｌｉｎｏｉｓからＬＵＭＵＬＳＥＴＭ  ＧＭＬとして市販。
【００４７】
ＨＳ−２：グリセロールモノオレアート、Ｌａｍｂｅｒｔ  ＴｅｃｈｎｏｌｏｇｉｅｓからＬＵＭＵＬＳＥＴＭ  ＧＭＯとして市販。
【００４８】
ＨＳ−３：グリセロールモノステアレート、ＨｅｎｋｅｌＣｏｒｐ．，Ｏｒｇａｎｉｃ  ＰｒｏｄｕｃｔｓＤｉｖｉｓｉｏｎ，Ｃｈａｒｌｏｔｔｅ，ＮｏｒｔｈＣａｒｏｌｉｎａからＥＭＥＲＥＳＴＴＭ  ２４００として市販。
【００４９】
ＨＳ−４：グリセロールモノイソステアレート、以下の通りに調製される：加熱マントル、スターラー、温度計、およびＤｅａｎ−Ｓｔａｒｋ装置を備えた１リットル用三つ口丸底フラスコに、イソステアリン酸（Ｈｅｎｋｅｌ  Ｃｏｒｐ．からＥＭＥＲＥＳＴＴＭ  ８７３として市販）２８４．４８ｇ（１ｍｏｌ）、グリセロール９２．０９ｇ（１ｍｏｌ）、ｐ−トルエンスルホン酸（Ｓｉｇｍａ−Ａｌｄｒｉｃｈ  Ｃｈｅｍｉｃａｌ  ＣＯ．，Ｍｉｌｗａｕｋｅｅ，Ｗｉｓｃｏｎｓｉｎから市販）２．２６ｇ、およびトルエン１３１．８ｇを入れた。得られた混合物を、Ｄｅａｎ−Ｓｔａｒｋ条件を使用して、一晩、攪拌および加熱し、８０℃まで冷却させ、トリエタノールアミン１．７５ｇで中和し、ＣＥＬＩＴＥＴＭ濾過用媒体のパッド（Ａｌｄｒｉｃｈ  Ｃｈｅｍｉｃａｌ  ＣＯ．，Ｍｉｌｗａｕｋｅｅ，ＷＩから市販）が入ったＢｕｃｈｎｅｒ漏斗を通して濾過した。１５０°Ｃおよび４０ｔｏｒｒの圧力で溶剤を除去することにより濾液を濃縮し、こはく色の液体生成物を得た。
【００５０】
ＨＳ−５：ＰＥＧ  ６００ジオレアート、ＢＡＳＦ  Ｃｏｒｐ．，Ｓｐｅｃｉａｌｔｙ  Ｃｈｅｍｉｃａｌｓ；Ｍｏｕｎｔ  Ｏｌｉｖｅ，Ｎｅｗ  ＪｅｒｓｅｙからＭＡＰＥＧＴＭ  ６００ＤＯとして市販。
【００５１】
ＨＳ−６：ＰＥＧ４００  モノトーレート（ｍｏｎｏｔａｌｌａｔｅ）、ＢＡＳＦ  Ｃｏｒｐ．，Ｓｐｅｃｉａｌｔｙ  ＣｈｅｍｉｃａｌｓからＭＡＰＥＧＴＭ  ４００ＭＯＴとして市販。
【００５２】
ＨＳ−７：エトキシル化（９．５）オクチルフェノール、Ｕｎｉｏｎ  Ｃａｒｂｉｄｅ  Ｃｏｒｐ，Ｄａｎｂｕｒｙ，ＣｏｎｎｅｃｔｉｃｕｔからＴＲＩＴＯＮＴＭ  Ｘ−１００として市販。
【００５３】
ＨＳ−８：ポリオキシアルキレン（１０）オレイルエーテル、ＩＣＩ  Ｓｕｒｆａｃｔａｎｔｓ，Ｗｉｌｍｉｎｇｔｏｎ，ＤｅｌａｗａｒからＢＲＩＪＴＭ  ９７として市販。
【００５４】
ＨＳ−９：フェノキシアリールアルキルエトキシレート、Ｂａｙｅｒ  Ｃｏｒｐ．，Ｐｉｔｔｓｂｕｒｇｈ，ＰＡからＥＭＵＬＶＩＮＴＭ  として市販。
【００５５】
ＳＰＡＮＴＭ  ２０：ソルビタンモノラウレート、１００％活性、ＨＬＢ  ８．６を有する、Ｕｎｉｑｕｍａ（ＩＣＩ  Ｓｕｒｆａｃｔａｎｔｓ），Ｗｉｌｍｉｎｇｔｏｎ，ＤＥから市販。
【００５６】
ＳＰＡＮＴＭ  ４０：ソルビタンモノパルミテート、１００％活性、ＨＬＢ  ６．７を有する、Ｕｎｉｑｕｍａ（ＩＣＩ  Ｓｕｒｆａｃｔａｎｔｓ），Ｗｉｌｍｉｎｇｔｏｎ，ＤＥから市販。
【００５７】
ＡＲＬＡＣＥＬＴＭ  ６０：ソルビタンモノステアレート、１００％活性、ＨＬＢ  ４．３を有する、Ｕｎｉｑｅｍａ（ＩＣＩ  Ｓｕｒｆａｃｔａｎｔｓ）から市販。
【００５８】
ＡＲＬＡＣＥＬＴＭ  ８３：ソルビタンセクイオレアート（ｓｏｒｂｉｔａｎ  ｓｅｑｕｉｏｌｅａｔｅ）（１．５モル付加化合物）、１００％活性、ＨＬＢ  ３．７を有する、Ｕｎｉｑｅｍａ（ＩＣＩ  Ｓｕｒｆａｃｔａｎｔｓ）から市販。
【００５９】
フルオロケミカル界面活性剤
ＦＳ−１：不織布用親水性フルオロケミカルポリマー溶融添加物、３Ｍ  Ｃｏｍｐａｎｙ，Ｓｔ．Ｐａｕｌ，Ｍｉｎｎｅｓｏｔａから３ＭＴＭ  ＦＣ−１８０２  Ｐｒｏｔｅｃｔｉｖｅ  Ｃｈｅｍｉｃａｌとして市販。
【００６０】
ＦＳ−２：ＭｅＦＯＳＡ／ＴＲＩＴＯＮＴＭＸ−１００付加化合物、ＴＲＩＴＯＮＴＭ  Ｘ−１００クロリドとＭｅＦＯＳＡアミド（Ｃ８Ｆ１７ＳＯ２ＮＨ２）との縮合反応により、以下の通りに作られる。
【００６１】
最初に、以下の手順に従って、ＴＲＩＴＯＮＴＭ  Ｘ−１００クロリドを作った：オーバーヘッドスターラー、温度計、還流コンデンサーおよび２本の付属気体洗浄ビン（第２のビンは、１０％水酸化ナトリウム水溶液が入っている）を備えた三つ口丸底フラスコに、ＴＲＩＴＯＮＴＭ  Ｘ−１００  ６４６ｇ（１．０ｍｏｌ）およびＣＥＬＩＴＥＴＭ濾過用媒体１２．９ｇを入れた。得られた混合物を６０℃まで加熱し、次いで、塩化チオニル１４２．７６ｇ（１．２ｍｏｌ）を、約２２分間にわたって添加漏斗を介して加え、反応混合物の温度を７５℃まで上昇させた。次いで、窒素を、反応混合物に通して４時間泡立て、その間に混合物の温度は６８〜７１℃に変化した。還流コンデンサーおよび気体洗浄ビンをスティルヘッドと取り替え、絶対圧力約５０ｔｏｒｒの真空を使用しながら混合物を攪拌した。反応が完了したことが、１３Ｃおよび１ＨＮＭＲ分析で確認された後、反応混合物を、Ｃ−多孔性フリットガラスＢｕｃｈｎｅｒ漏斗を通して熱いうちに濾過し、明黄色の生成物、ＴＲＩＴＯＮＴＭ  Ｘ−１００クロリドを得た。
【００６２】
次いで、以下の手順を使用して、このＴＲＩＴＯＮＴＭ  Ｘ−１００クロリドをＭｅＦＯＳＡと反応させた。オーバーヘッドスターラー、還流コンデンサーおよび窒素吸入アダプターを備えた三つ口丸底フラスコに、ＭｅＦＯＳＡ（Ｂｒｉｃｅらにより、米国特許第２，７３２，３９８号に記載されている通りに作ることができる）１２５ｇ（０．２４４当量）、ＴＲＩＴＯＮＴＭ  Ｘ−１００クロリド１７７．８０ｇ、炭酸ナトリウム３０．１８（０．２７９４当量）およびヨウ化カリウム２．４６ｇ（０．０１４９当量）を入れた。得られた反応混合物を１２０℃に８時間加熱した（このとき、ガスクロマトグラフィー分析によれば、ＭｅＦＯＳＡは消失していた）。９５まで冷却した後、反応混合物を１０％硫酸水溶液１５７ｇで洗浄し、続いて脱イオン水１５７ｇで洗浄した。洗浄した反応混合物を、７０℃および絶対圧力５０ｔｏｒｒにて回転式蒸発装置で蒸発させることにより濃縮して、褐色の液体２５２．６ｇを得た（収率９２．２％）。所望の生成物の構造を１３Ｃおよび１ＨＮＭＲ分光法で確認した。
【００６３】
シリコーン界面活性剤
ＳＳ−１：ＮＵＷＥＴＴＭ５００シリコンエトキシレート、Ｏｓｉ  Ｓｐｅｃｉａｌｔｉｅｓ，Ｉｎｃ．，Ｄａｎｂｕｒｙ，ＣＴ．から市販。
【００６４】
熱可塑性ポリマー
ＰＰ  ３５０５：ＥＳＣＯＲＥＮＥＴＭ  ＰＰ３５０５ポリプロピレン、メルトインデックス流量４００を有する、Ｅｘｘｏｎ  Ｃｈｅｍｉｃａｌ  ＣＯ．，Ｂａｙｔｏｗｎ，Ｔｅｘａｓから市販。
【００６５】
ＰＰ  ３７４６：ＥＳＣＯＲＥＮＥＴＭ  ＰＰ３７４６ポリプロピレン、メルトインデックス流量１４００を有する、Ｅｘｘｏｎ  Ｃｈｅｍｉｃａｌ  ＣＯ．から市販。
【００６６】
ＥＯＤ  ９６−３６：ＦＩＮＡＴＭ  ＥＯＤ−９６−３６ポリプロピレン、メルトフローインデックス７５０を有する、Ｆｉｎａ  Ｃｏｒｐ．，Ｌａ  Ｐｏｒｔｅ，Ｔｅｘａｓから市販。
【００６７】
３９６０Ｘ：ＦＩＮＡＴＭ  ３９６０Ｘ  ポリプロピレン、メルトフローインデックス３５０を有する、Ｆｉｎａ  Ｃｏｒｐ．，ＬａＰｏｒｔｅ，Ｔｅｘａｓから市販。
【００６８】
３１５５：ＥＸＸＯＮＴＭ  ３１５５ポリプロピレン、メルトフローインデックス３５を有する、Ｅｘｘｏｎ  Ｃｈｅｍｉｃａｌ  Ｃｏ．から市販。
【００６９】
４０２３：ＥＸＡＣＴＴＭ  ４０２３エチレン／ブチレンコポリマー、質量基準で過半量のエチレンを含む、Ｅｘｘｏｎ  Ｃｈｅｍｉｃａｌ  ＣＯ．から市販。
【００７０】
ＰＢ  ０４００：ＭＯＮＴＥＬＬＴＭ  ０４００  １−ブチレンホモポリマー、名目上のメルトインデックス２０を有する、Ｍｏｎｔｅｌｌ，Ｈｏｕｓｔｏｎ，ＴＸから市販。
【００７１】
ＤＰ−８９１０：ＭＯＮＴＥＬＬＴＭ  ＤＰ−８９１０ポリブチレン、ペルオキシドを含む、Ｍｏｎｔｅｌｌから市販。
【００７２】
ＤＰ−８３４０：ＭＯＮＴＥＬＬＴＭ  ＤＰ−８３４０  １−ブチレン／エチレンコポリマー、メルトフローインデックス３５を有する、Ｍｏｎｔｅｌｌから市販。
【００７３】
８４０１：ＥＮＧＡＧＥＴＭ  ８４０１、オクテンを１９質量％含むエチレン／オクテンコポリマー、メルトフローインデックス３０を有する、ＤｕＰｏｎｔ  Ｄｏｗ  Ｅｌａｓｔｏｍｅｒから市販。
【００７４】
８４０２：ＥＮＧＡＧＥＴＭ  ８４０２、オクテンを１３．５質量％含むエチレン／オクテンコポリマー、メルトフローインデックス３０を有する、ＤｕＰｏｎｔ  Ｄｏｗ  Ｅｌａｓｔｏｍｅｒから市販。
【００７５】
抗菌性強化材料
ＬＡ：乳酸、米国薬局方、Ｊ．Ｔ．Ｂａｋｅｒ，Ｐｈｉｌｌｉｐｓｂｕｒｇ，ＮＪから市販。
【００７６】
分析法および試験法
グリセロールモノエステル類の分析法および計算上の親水性−親油性バランス（ＨＬＢ）値
表１に、用語解説に記載の多数の材料中に存在する、モノグリセリド類、ジグリセリド類、トリグリセリド類、およびグリセロールの質量％を示す。材料のモル％値は、各材料の１３ＣＮＭＲスペクトルにおけるグリセロール炭素の割り当ておよび定量積分によって確定し、このモル％値を、質量％値に変換した。表に示したモノグリセリド類、およびジグリセリド類の質量％比を決定するために、それぞれ、１−および２−置換モノグリセリドの量ならびに１，２−および１，３−ジグリセリドの量を併せた。
【００７７】
また、各材料の計算上のＨＬＢ値も表１に示す。材料中に存在する各モノグリセリド、ジグリセリドおよびトリグリセリドのＨＬＢ値を、基貢献法を使用して算出した。グリセロールのＨＬＢ値も算出した。この方法で、以下の関係：
ＨＬＢ＝７＋Σ（親水基数）−Σ（疎水基数）
を使用して、ＨＬＢ値が導かれる。個々のモノグリセリド類、ジグリセリド類およびトリグリセリド類ならびにグリセロールの基数は、参考文献：Ｊ．Ｔ．ＤａｖｉｅｓおよびＥ．Ｋ．Ｒｉｄｅａｌ，Ｉｎｔｅｒｆａｃｉａｌ  Ｐｈｅｎｏｍｅｎｏｎ，Ｓｅｃｏｎｄ  Ｅｄｉｔｉｏｎ，ＡｃａｄｅｍｉｃＰｒｅｓｓ，Ｌｏｎｄｏｎ，１９６３の３７４ページの表Ｉ〜ＩＶに記載されている。
【００７８】
次いで、各材料のＨＬＢ値を、次式：
ＨＬＢ混合物＝（モノグリセリドの質量比）×（ＨＬＢモノグリセリド）＋（ジグリセリドの質量比）×（ＨＬＢジグリセリド）＋（トリグリセリドの質量比）×（ＨＬＢトリグリセリド）＋（グリセロールの質量比）×（ＨＬＢグリセロール）
を使用し、材料中のグリセロールおよび各モノグリセリド、ジグリセリドおよびトリグリセリド成分の質量比を使用して算出した。
【００７９】
【表１】
2010281026.tif 000003
【００８０】
有効繊維直径（ＥＦＤ）の測定
Ｄａｖｉｅｓ，Ｃ．Ｎ．，“Ｔｈｅ  Ｓｅｐａｒａｔｉｏｎ  ｏｆ  Ａｉｒｂｏｒｎｅ  Ｄｕｓｔ  ａｎｄ  Ｐａｒｔｉｃｌｅｓ”，Ｉｎｓｔｉｔｕｔｅ  ｏｆ  Ｍｅｃｈａｎｉｃａｌ  Ｅｎｇｉｎｅｅｒｓ，Ｌｏｎｄｏｎ，Ｐｒｏｃｅｅｄｉｎｇｓ  １Ｂ，１９５２に略述されている手順に従って、ＥＦＤの測定を実施した。
【００８１】
メルトブローン押出手順Ａ
このメルトブローン押出手順は、米国特許第５，３００，３５７号（Ｇａｒｄｉｎｅｒ）の１０段に記載のものと同じである。Ｂｒａｂｅｎｄｅｒ４２ｍｍ円錐形二軸スクリュー押出機を、最高押出温度２５５℃、コレクターまでの距離１２インチ（３０ｃｍ）で使用した。モノグリセリドおよびポリプロピレンを、ボール紙容器内で、ハンドドリルに付けたミキサーヘッドを使用して、視覚的に均質の混合物が得られるまで約１分間配合することにより、モノグリセリドとポリプロピレンとの混合物を調製した。マイクロファイバーウェブのブローに使用したメルトブロー用ダイ構造物を含め、各混合物の処理条件は同じであった。特に記述がなければ、得られたウェブの基本重量は５０±５ｇ／ｍ２（ＧＳＭ）であり、マイクロファイバーの目標直径は７〜１２μｍであった。ウェブの幅は約１２インチ（３０．５ｃｍ）であった。特に記述がなければ、押出温度は２５５℃、一次空気温度は２５８℃、圧力は、エアーギャップ幅０．０７６ｃｍで１２４ＫＰａ（１８ｐｓｉ）であり、ポリマースループット速度は約１８０ｇ／時間／ｃｍであった。
【００８２】
実施例で使用した各タイプのポリマーの平均有効繊維直径測定値は以下の通りであった：
ＰＰ３５０５：７．５〜１２．０μｍ
ＥＯＤ９６−３６ポリプロピレン：７．４〜１１．４μｍ
【００８３】
メルトブローン押出手順Ｂ
この手順Ｂは、押出温度が２８０〜３５０℃であり、ポリマースループットが約６６ｋｇ／時間であり、米国特許第４，９３３，２２９号（Ｉｎｓｌｅｙら）および第５，０６４，５７８号（Ｉｎｓｌｅｙら）に記載の通りに、ダイの直前でモノグリセリドがポリマー溶融流れに組み込まれたこと以外は、基本的に手順Ａと同じである。モノエステルスループット速度は約２ｋｇ／時間であり、ダイ幅は約１５２ｃｍであった。
【００８４】
スパンボンド押出手順
使用した押出機はＲｅｉｆｅｎｈａｕｓｅｒ  Ｅｘｔｒｕｄｅｒ  Ｍｏｄｅｌ  Ｎｕｍｂｅｒ  ＲＴ  ３８１（Ｒｅｉｆｅｎｈａｕｓｅｒ  ＣＯ．，Ｔｒｏｉｓｄｏｒｆ，Ｎｏｒｄｒｈｅｉｍ  Ｗｅｓｔｆａｌｅｎ，Ｇｅｒｍａｎｙから市販）で、長さ２．３４ｍ×幅１．３３５ｍ×高さ１．５５５ｍ、重量２２００ｋｇであった。無制限可変分巻ＤＣモーター（３７．３ｋＷおよび最大２２００回転／分）で押出機を駆動した。最大スクリュー速度を１５０回転／分に下げた。スクリューは、直径７０ｍｍ、長さ２１００ｍｍであった。押出機は、合計２２．１ｋＷの加熱電力を使用する、５２２０Ｖの加熱帯域を有する。計量ポンプは、回転当たり１００ｃｍ３のポリマー溶融物を送達した。ダイは、７つの隣接する加熱帯域を具有していた。スピナレットは、およそ１．２ｍの幅で、４０３６穴を具有しており、各穴は、直径０．６ｍｍ、長さ２．４ｍｍであった。報告された押出温度は、ポリマー溶融物流れがダイに沿って配送される前のダイブロックの温度であった。ダイの最大スループットは１０４ｋｇ／時間、すなわち、０．４３ｇ／穴／分であった。冷却用チャンバを、空気温度１８．３℃、冷却空気速度１０００〜３０００ｍ／分で運転した。
【００８５】
スパンボンド繊維を接着してファブリックを作製するのに使用した接着装置は、Ｋｕｓｔｅｒｓ  ２−Ｂｏｗｌ−Ｔｈｅｒｍｏｂｏｎｄｉｎｇ−Ｃａｌｅｎｄｅｒ（Ｋｕｓｔｅｒｓ  Ｃｏｒｐ．，Ｎｏｒｄｒｈｅｉｍ  Ｗｅｓｔｆａｌｅｎ，Ｇｅｒｍａｎｙから市販）であった。有効接着幅は１．２ｍであった。上方の、パターンド金属ロールは、１４．６６％の結合面積および２７０〜２８５°Ｆ（１３２〜１４１℃）の温度を有し、下方のゴムロールは、滑らかな表面および２６５−２８０°Ｆ（１２９〜１３８℃）の温度を有していた。接着ニップ圧は５７〜７５０重力ポンド／リニアインチ（３０００〜４１０００Ｊ／ｃｍ）であった。連続的に循環する炉油（ｆｕｒｎａｃｅ  ｏｉｌ）からの対流によって、ロールを加熱した。ニップの温度は、２００〜３００°Ｆ（９３〜１４９℃）であった。接着装置の速度は、毎分３．６〜６５リニアメートルの範囲を有するコレクションベルトの速度に直接に同期化されていた。
【００８６】
各不織布の基本質量（ｇ／ｍ２）は、スピンポンプの速度（回転／ｍ）に定数７１を乗じることによって算出した。全ての実施例で、使用した基本質量はおよそ２０ｇ／ｍ２であった。
【００８７】
親水性試験
およそ８×１１インチ（２０×２８ｃｍ）の矩形の不織ウェブサンプルの外面（コレクターと向かい合った面）を、水道の蛇口から約１インチ（２．５ｃｍ）の距離にて、およそ２００ｍｌ／分の出量の温かい（およそ４５℃±２℃）または冷たい（およそ２５℃±２℃）水道水のいずれかの流れの下に保持することによって、親水性試験を実施した。支持するために、各８インチ（２０ｃｍ）の側縁の中央の上端に親指を下向きにして、また、ウェブサンプルの下に指を上向きにしてサンプルの中心に向け、且つ遠い方の１１インチ（２８ｃｍ）の縁が、近い方の１１インチ（２８ｃｍ）の縁より僅かに高くなるように、ウェブを僅かに傾けて、不織ウェブサンプルを保持した。各不織ウェブサンプルは、基本質量５０±５ｇ／ｍ２、有効繊維直径８〜１３μｍ（Ｄａｖｉｅｓ，Ｃ．Ｎ．，“Ｔｈｅ  Ｓｅｐａｒａｔｉｏｎ  ｏｆ  Ａｉｒｂｏｒｎｅ  Ｄｕｓｔ  ａｎｄ  Ｐａｒｔｉｃｕｌａｔｅｓ，”Ｉｎｓｔｉｔｕｔｉｏｎ  ｏｆ  Ｍｅｃｈａｎｉｃａｌ  Ｅｎｇｉｎｅｅｒｓ，Ｌｏｎｄｏｎ，Ｐｒｏｃｅｅｄｉｎｇｓ  １Ｂ，１９５２に記載の方法に従って算出）、ウェブ結束性５〜１５％を有していた。以下の数目盛りを使用して、各ウェブサンプルの親水性を評価した：
１：即座に濡れる（ウェブサンプルは、完全に不透明から完全に半透明になる）；
２：濡れが約０．５〜２．０秒遅れた（ウェブサンプルは、完全に不透明から完全に半透明になる）；
３：濡れが２．０秒以上〜約１０秒遅れた（ウェブサンプルは、完全に不透明から完全に半透明になる）；
４：濡れが２．０秒以上〜約１０秒遅れたが、ウェブサンプルが、サンプルの下に置いた手に接触したところに限って、濡れが生じる；
５：全く濡れない（すなわち、ウェブサンプルは不透明のままである）。
ウェブサンプルの幅を横切って濡れの程度が変化する場合、ウェブサンプルの片側から他側まで、機械方向に垂直な方向に測定した値を表す一組の幾つかの数値を記録した。たとえば、１つの例では、ウェブサンプル最初の４０％が測定値「１」を示し、ウェブサンプルを横切る距離の次の２０％が測定値「５」を示し、ウェブサンプルを横切る距離の最後の４０％が測定値「２」を示す。このウェブに関して報告される評点は、値の加重平均、すなわち、（．４０）（１）＋（．２０）（５）＋（．４０）（２）＝２．２となる。
温水および冷水の両者とも、３以下の値（単平均または加重平均のいずれか）が好ましい。
【００８８】
パーセント含浸量試験
長さ１２インチ（３０ｃｍ）×幅８インチ（２０ｃｍ）×深さ２インチ（５ｃｍ）の鍋に、２５±２℃の温度を有する水道水２リットルを入れた。９〜１０ｇ／ｍ２の目標基本重量を有する不織メルトブローンファブリックウェブサンプルを、それぞれ６．５±０．５インチ×１１．５±１インチ、重量２．４±０．３ｇの矩形に切断した。各矩形ウェブサンプルの質量を、最も近い１００分の１グラムまで秤で量り、ファブリック乾燥質量（Ｆａｂｒｉｃ  Ｄｒｙ  Ｗｅｉｇｈｔ）を得た。ウェブサンプルを、５±２秒間、水面上に平らに置き、次いで、水面から取出し、余分の水を５±２秒間滴らせた。濡れた、ウェブサンプルの固形質量を最も近い０．０１ｇまで再度量り、ファブリック湿潤質量を得た。式：
【数１】
2010281026.tif 000004
を使用して、％含浸量を算出した。報告される各％含浸量値が５反復実験の平均になるように、各試験ウェブについて、５つの異なるサンプルに対して試験を繰返した。
【００８９】
パーセント吸水性試験
以下の試験手順を使用して、本発明の様々な材料の％吸水性を評価した。各試験で、目標基本質量９〜１０ｇ／ｍ２を有する７．６２ｃｍ×７．６２ｃｍのサンプルの質量を量り、３２℃±２℃の水道水の表面上に１分間置き、次いで、可能な最小領域でパッドの角を持ち上げることにより、水の表面から取出した。使用したサンプルが防水側を有するパッドであるとき、パッドの吸収側（すなわち、網状織物側）を下にして水面上に置いた。可能な最小面積でパッドの角を静かに持って、過剰の水をパッドの１角から３０±２秒間滴らせた。次いでサンプルの質量を再度量った。次いで、式：
【数２】
2010281026.tif 000005
を使用して、サンプルの％吸水性を算出した。報告された各％吸水性の値は８〜１０反復実験の平均である。
【００９０】
滴下湿潤試験
以下の滴下湿潤試験手順を使用して、スパンボンドファブリックの外面（コレクターベルトと向かい合った側）の親水性を測定した。特に記述がなければ、およそ２０ｇ／ｍ２の基本質量を有するスパンボンドファブリックの１０ｃｍ×２０ｃｍ片を、二つ折りにした紙タオルに載せ、ファブリックを手で滑らかにし、できる限り完全に紙タオルと接触させた。次に、２５±３℃の温度および約６〜８の直径を有する０．９％ＮａＣｌ水溶液１０滴を、少なくとも８ｍｍ離して、ファブリック上に静かに置いた。１０秒後、不織布の表面から紙タオルに完全に吸収された滴数を記録した。実施例に示した値は、それぞれ、このような滴下吸収試験３回の平均である。
【００９１】
抗菌性試験
本発明の材料を、３．８ｃｍ×３．８ｃｍの正方形のサンプルに切断し、ＡＡＴＣＣ  Ｔｅｃｈｎｉｃａｌ  Ｍａｎｕａｌ，１９９７，ｐａｇｅｓ  １４３-１４４に発表されたＡｍｅｒｉｃａｎ  Ａｓｓｏｃｉａｔｉｏｎ  ｏｆ  Ｔｅｘｔｉｌｅ  ａｎｄ  Ｃｏｌｏｒ  Ｃｈｅｍｉｓｔｓ  （ＡＡＴＣＣ）  Ｔｅｓｔ  Ｍｅｔｈｏｄ  １００〜１９９３に従って、抗菌活性について評価した。試験方法への改変は、一般に、栄養ブロスとしてのトリプティックソイブロス（Ｔｒｙｐｔｉｃ  Ｓｏｙ  Ｂｒｏｔｈ  ｂｒｏｔｈ）および全ての希釈液および栄養寒天としてのトリプティックソイ寒天の使用を含む。Ｌｅｔｈｅｅｎ  Ｂｒｏｔｈ（ＶＷＲ  Ｓｃｉｅｎｔｉｆｉｃ  Ｐｒｏｄｕｃｔｓ，Ｂａｔａｖｉａ，ＩＬ）を中和溶液として使用した。
【実施例】
【００９２】
実施例１〜１３および比較例Ｃ１〜Ｃ１５
実施例１〜７では、様々な溶融添加物を含むＥＯＤ  ９６−３６ポリプロピレンを押出すのにメルトブローン押出手順Ａを使用して作製された不織ウェブの初期湿潤性を測定した。
【００９３】
実施例１〜７は、（ポリマー重量を基準にして）１質量％〜４質量％の様々な濃度のＧＭＬを使用して調製した。実施例８〜１３は、比較的高純度の様々なモノグリセリドを３質量％で使用して調製した。比較例Ｃ１は、グリセロールモノステアレートを３質量％で使用して調製した。比較例Ｃ５〜Ｃ８は、低純度のグリセロールモノエステルを使用して調製した比較例Ｃ２およびＣ３は、異なるフルオロケミカル非イオン性界面活性剤を使用して調製し、比較例Ｃ４は、シリコーン界面活性剤を使用して調製した。比較例Ｃ９〜Ｃ１３は、ＰＥＧジエステル、ＰＥＧモノエステル、アルキルフェノールエトキシレート、アルコールエトキシレート、およびフェノキシアリールアルキルフェノールエトキシレートを含む、様々な他の炭化水素界面活性剤を使用して調製した。比較例Ｃ１４およびＣ１５は、溶融添加物を使用せずに調製した。実施例８〜１０および比較例Ｃ１５は、上に略述した同じメルトブローン押出手順Ａを使用して調製したが、押出温度は、２５５℃の代わりに２２０℃であったことに留意すべきである。各不織ウェブに関する親水性の評点は、親水性試験を使用して決定した。サンプルおよびそれらの親水性試験結果の説明を、表２にまとめる。
【００９４】
また、該当する場合、各添加物について、重量％モノグリセリドの分析も表２に含める。
【００９５】
【表２】
2010281026.tif 000006
【００９６】
表２のデータから、ＧＭＬを使用して調製したサンプルは、ＧＭＬレベルがポリマー中に１．５％という低レベルでも、良好な湿潤性を提供することが分かる。３％のレベルで、冷水および温水の両者に対して卓越した湿潤性を生じ、サンプルの総体的性能は、ＦＳ−１（もっと高価な親水性フルオロケミカル添加物）を使用して作製したサンプルと比べて有望であった。３％未満の幾つかのレベルでも、ＧＭＬは、ＳＳ−１（親水性シリコーン界面活性剤）より性能が優れていた。
【００９７】
データから、Ｃ８、Ｃ１０、Ｃ１０、Ｃ１２、Ｃ１４およびＣ１６カルボン酸（ＨＬＢ値は、それぞれ、８．３、７．４、６．３、６．２、５．３および４．５）から誘導されたモノグリセリド類を含む材料も、改良された湿潤性を不織ウェブに与えることも分かる。しかし、Ｃ１８カルボン酸から誘導されたモノグリセリドを含む材料は、対照より僅かに良好な温水湿潤性を提供するに過ぎなかった。
【００９８】
界面活性剤材料中のモノグリセリドの濃度の影響を、実施例６および１１（それぞれ、グリセロールモノラウレート含有率９４％および９０．５％、ならびに計算上のＨＬＢ値６．３および６．２を有する、ＧＭＬおよびＧＭ−Ｃ１２から作製）を、比較例Ｃ５（グリセロールモノラウレート含有率４４．５％および計算上のＨＬＢ値４．３を有する、ＨＳ−１から作製）と比較することによって示す。実施例６および１１に示すサンプルは、対照に勝る改良された湿潤性を提供した。しかし、比較例Ｃ５サンプルはそうではなかった。これは、ある程度は、比較例Ｃ５サンプル中のモノグリセリドが低濃度であったことに起因する。また、ＧＭ−Ｃ１８（８７％グリセロールモノミリステート、ＨＬＢ値３．０）のように、かなり純粋な材料であっても、至適鎖長を有するカルボン酸から誘導されたモノグリセリドほど、不織ウェブに湿潤性を与えるのに有効ではない。従って、モノグリセリド含量およびモノグリセリドのタイプの両者の原因となるＨＬＢ値は、市販のモノグリセリド、ジグリセリド、トリグリセリドおよびグリセロール混合物が、費用効率および加工性に最も望ましい濃度で機能するかどうかの優秀な予言者である。データから、モノグリセリドを含み、約４．５〜９．０のＨＬＢ値を有する添加物材料は、対照に勝る湿潤性を提供することが分かる。
【００９９】
ポリエチレングリコールのジ脂肪酸エステルとモノ脂肪酸エステルとの混合物であるＨＳ−５およびＨＳ−６は、不織ウェブの湿潤性を、対照と比べて有意に改良しなかった。
【０１００】
実施例１４〜１８および比較例Ｃ１６〜Ｃ２０
実施例１４〜１８および比較例Ｃ１６〜Ｃ２０では、ポリブチレン（ＰＢ  ０４００）を様々な炭化水素界面活性剤用の親水性促進材料として評価した。全ての実施例および比較例で、ポリプロピレンＥＯＤ  ９６−３６およびメルトブローン押出手順Ａを使用して、不織ウェブサンプルを作製し、親水性試験を使用して、各不織ウェブの初期湿潤性を評価した。
【０１０１】
サンプルの説明およびそれらの親水性試験の結果を表３に示す。
【０１０２】
【表３】
2010281026.tif 000007
【０１０３】
表３のデータから、ポリブチレンは、対照（ポリブチレンを含まない）と比較して、５．３〜８．３の範囲のＨＬＢ値を有するグリセロールモノエステルを含むポリプロピレンウェブの湿潤性を増強することが分かる。ポリブチレンは、エトキシル化アルキルフェノール界面活性剤と組み合せた５未満のＨＬＢ値を有するグリセロールモノエステルと組み合せたとき、湿潤性を有意に増強しなかった。ポリブチレンは、エトキシル化オクチルフェノール界面活性剤のみを使用して作製されたウェブの湿潤性も増強しなかった。
【０１０４】
表１および２から選択された、室温でエージングした後のウェブの再試験
実施例６、８、１０、１４、１５、１６および１７からの不織ウェブを、実験室環境条件で４〜５ヵ月間エージングした後（実施例６および１５では、２ヵ月後も）、親水性試験を使用して、湿潤性を再評価した。初期およびエージング後の湿潤値を、それぞれ表４に示す。
【０１０５】
【表４】
2010281026.tif 000008
【０１０６】
表４のデータから、冷水に対するポリプロピレンウェブの湿潤性は、ポリブチレンが存在するときでも、４〜５ヵ月間貯蔵した後は、低下することが分かる。
【０１０７】
実施例１９〜２３および比較例Ｃ２１〜Ｃ２３
一連の実験を実施して、押出されたウェブのエージング後の親水性を改良するために、ＳＰＡＮＴＭ  ２０（ソルビタンモノラウレート）またはＳＰＡＮＴＭ  ４０（ソルビタンモノパルミテート）をＧＭＬおよびポリプロピレンと組み合せて使用することによる効果を調査した。全ての実施例および比較例で、ポリプロピレンＥＯＤ  ９６−３６およびメルトブローン押出手順Ａを使用して不織ウェブサンプルを作製し、初期および環境条件で２３日間エージングした後に、親水性試験を使用して各不織ウェブの湿潤性を評価した。
【０１０８】
親水性試験の結果を表５に示す。
【０１０９】
【表５】
2010281026.tif 000009
【０１１０】
表５のデータから、ＳＰＡＮＴＭ  ２０またはＳＰＡＮＴＭ  ４０と組み合わせたＧＭＬを使用して、エージング後、優れた親水性を有する不織ウェブが製造されることが分かる。エージング前およびエージング後の最適親水性は、ＧＭＬを、ＳＰＡＮＴＭ  ２０またはＳＰＡＮＴＭ  ４０のいずれかと２５％取り替えることによって得られた。また、ＳＰＡＮＴＭ  ２０およびＳＰＡＮＴＭ  ４０は、増量剤の役割を果たし、もっと高価なＧＭＬ成分の２５％を置換することが可能であった。
【０１１１】
実施例２４〜３２および比較例Ｃ２４〜Ｃ２５
一連の実験を実施して、ポリプロピレン用ポリマー溶融添加物としての、ＰＢ  ０４００ポリブチレン、様々なソルビタンエステル類、およびＧＭＬの混合物を調査した。全ての実施例および比較例で、ポリプロピレンＥＯＤ  ９６−３６およびメルトブローン押出手順Ａを使用して不織ウェブサンプルを作製し、初期および環境条件でエージングした後に、親水性試験を使用して、各不織ウェブの湿潤性を評価した。ＳＰＡＮＴＭ  ２０（ソルビタンモノラウレート）を含むウェブサンプルを、室温で１０日間エージングし、ＡＲＬＡＣＥＬＴＭ  ６０（ソルビタンモノステアレート）およびＡＲＬＡＣＥＬＴＭ  ８３（ソルビタンセクイオレアート）を含むウェブサンプルを室温で７日間エージングした。
【０１１２】
親水性試験の結果を表６に示す。
【０１１３】
【表６】
2010281026.tif 000010
【０１１４】
表６のデータから、５％ポリブチレンを、ＧＭＬとＳＰＡＮＴＭ  ２０との配合物に添加することにより、一般に、エージング前もエージング後も、ウェブの冷水親水性が改良されることが分かる。ＡＲＬＡＣＥＬＴＭ６０またはＡＲＬＡＣＥＬＴＭ８３のいずれも、ＧＭＬと合併したとき、特別な利益を提供しないようであった（実施例３０および３１の初期の結果を、参照用に含めた実施例１４と比較されたい）。ＰＢ  ０４００レベルが１０％より高く、ＳＰＡＮＴＭ  ２０レベルが０．５％未満のとき（実施例３２）、ＧＭＬレベルを、１％近くまで減少させることが可能であった。
【０１１５】
実施例３０および比較例Ｃ２４からのエージングしたウェブを、合計約７ヵ月間エージングした後、親水性試験に従って再度試験した。温水値は、それぞれ、２および５であり、冷水値は、それぞれ、５および５であった。
【０１１６】
実施例３３〜４９および比較例Ｃ２６
一連の実験を実施して、ポリプロピレン用ポリマー溶融添加物として５％ＰＢ  ０４００ポリブチレンと一緒に使用したときの、ＧＭＬとＳＰＡＮＴＭ  ２０またはＳＰＡＮＴＭ  ４０との最適質量比を調査した。全ての実施例および比較例で、ポリプロピレンＥＯＤ  ９６−３６およびメルトブローン押出手順Ａを使用して不織ウェブサンプルを作製し、初期および環境条件で１０日間エージングした後に、親水性試験を使用して、各不織ウェブの湿潤性を評価した。
【０１１７】
親水性試験の結果を表７に示す。
【０１１８】
【表７】
2010281026.tif 000011
【０１１９】
表７のデータから、１〜２％の濃度範囲のＧＭＬ＋ＳＰＡＮＴＭ  ２０モノエステルで、ＧＭＬをＳＰＡＮＴＭ  ２０モノエステル１０％と取り替えることにより、メルトブローンウェブのエージング後の冷水親水性は大きく改良されないことが分かる。しかし、ＧＭＬを、ＳＰＡＮＴＭ  ２０モノエステル３０％または５０％と取り替えるとことにより、ウェブのエージング後の冷水親水性が大きく増強する。さらに、ＳＰＡＮＴＭ  ２０モノエステルは、ウェブのエージング後の冷水親水性を改良する際に、ＳＰＡＮＴＭ  ４０モノエステルより有効である。
【０１２０】
実施例５０〜６９および比較例Ｃ２７〜Ｃ２９
ＥＯＤ  ９６−３６ポリプロピレン中のＧＭＬ、ＳＰＡＮＴＭ  ２０（ＳＭＬ）およびＰＢ  ０４００ポリブチレン（ＰＢ）の有効な使用レベルを決定するために、段階実験を実施した。ＧＭＬレベルを０〜２％まで変え、ＳＰＡＮＴＭ  ２０レベルを０〜２％まで変えて、２つのレベルの合計を２％に保った。一方、ＰＢのレベルは、ポリプロピレンのみで実施した比較例Ｃ２９を除く全例で、７．５％にて一定に保った。メルトブローン押出手順Ａを使用して押出を行い、得られたウェブを、親水性試験（冷水も温水も）および％含浸量試験（両者とも上に記載）を使用して、親水性について評価した。初期および室温で２０００時間エージングした後に、ウェブサンプルを評価した。これらの評価の結果を表８に示す。
【０１２１】
【表８】
2010281026.tif 000012
【０１２２】
両試験の結果に基づいて、表８のデータから、ＧＭＬを少なくとも１５％のＳＰＡＮＴＭ  ２０と置換することにより、ウェブサンプルをエージングした後の冷水吸収が改良されたことが分かる。親水性試験結果に基づけば、総体的最適湿潤は、ＧＭＬの約４０〜６０％を、ＳＰＡＮＴＭ  ２０と置換したときに生じる。興味深いことに、高パーセンテージのＳＰＡＮＴＭ  ２０を含むウェブサンプルで、エージング後に、親水性が改良されることが多い。
【０１２３】
実施例７０〜７２
実施例７０〜７２では、メルトブローン押出手順Ａを使用したポリプロピレンＥＯＤ  ９６−３６中に、ＧＭＬとＨＳ−１（それぞれ、高純度および低純度のグリセロールモノラウレート）の両者を様々な重量比で含む組成物を評価した。親水性試験を使用して各不織ウェブの湿潤性を評価した。炭化水素界面活性剤組成物の説明、それらのモノグリセリド含量、計算上のＨＬＢ値および湿潤性データを表９に示す。
【０１２４】
【表９】
2010281026.tif 000013
【０１２５】
表９のデータから、界面活性剤組み合わせの総体的ＨＬＢ値が約５．８〜５．９３（それぞれ、少なくとも８１．６質量％および８４．７質量％のモノグリセリド含量に相当する）に保たれるという条件で、記載の界面活性剤の組み合せを使用して、非常に良好な冷水湿潤性が実現できることが分かる。
【０１２６】
実施例７３〜７５および比較例Ｃ３０
実施例６および１５、ならびに比較例Ｃ５およびＣ１５の不織ウェブから、４つのフィルムを作製した。ファブリックを段プレス内で２００℃で溶融し、次いで、１０トンの力を約４５秒間加えてプレスした。次いで、同じ圧力下で、サンプルを風乾させた。得られたフィルムは全て厚さ７ミル（０．３ｍｍ）であった。
【０１２７】
４つのサンプルフィルムの曇り止め特性を判定するために、試験を実施した。以下の通りに試験を実施した：最初に、４４オンス用ガラスジャーに、口のすぐ下まで温水（およそ３０℃）を満たした。シリコーンシーラント（Ｃｌｉｎｇ’ｎ  Ｓｅａｌ  ＲＴＶシリコーン接着剤／シーラント）を、ジャーの上端に塗布した。各フィルムサンプルを、蓋の役割をするように、ジャーの最上部に置き、次いで４つのジャーを環境条件にて１５分間放置し、シーラントを凝固させた。全てのフィルムサンプルをジャーと共に、５０℃に加熱した油浴に入れた。次いで、各フィルムの底に集められた水の量に関するデータを定期的に収集した。結果を表１０に示す。
【０１２８】
【表１０】
2010281026.tif 000014
【０１２９】
表１０のデータから、ＨＳ−１  ３％、ＧＭＬ  ３％、およびＧＭＬ  １．５％＋ＳｈｅｌｌＰＢ０４００ポリブチレン５％を含むフィルムでの曇り止め特性を区別することができないことが分かる。しかし、同じ押出し可能な組成物を使用して作製したウェブの冷水湿潤性に関するデータ（表２参照）から、ＧＭＬ  ３％またはＧＭＬ  １．５％＋ポリブチレンＰＢ  ０４００  ５％を含む組成物から作製されたウェブの湿潤性は、ａＨＳ−１  ３％を含む組成物から作製されたウェブの評点（すなわち、５）より有意に優れた冷水湿潤評点（すなわち、１）を有していた。
【０１３０】
実施例７６
この実施例では、本発明による吸収体の作製について説明する。本明細書に記載のメルトブローン押出手順Ｂを使用して、Ｆｉｎａ  ３９６０Ｘ  ポリプロピレンとＧＭＬ  ３．０質量％とのポリマー／モノエステル配合物から、ポリプロピレンのメルトブローン不織ウェブを作製した。米国特許第４，１００，３２４号（その開示内容を、参照により本明細書に援用する）に記載のものと類似した方法を使用して、得られたウェブ（基本質量１３０ｇ／ｍ２）を、Ｉｎｔｅｒｎａｔｉｏｎａｌ  Ｔｒａｙ  Ｐａｄｓ  ａｎｄ  Ｐａｃｋａｇｉｎｇ，Ｉｎｃ．，Ａｂｅｒｄｅｅｎ，Ｎｏｒｔｈ  Ｃａｒｏｌｉｎａから７層Ｈｉｂｕｌｋ  Ｐａｐｅｒ  Ｗｅｂとして市販されているセルロースパルプ（基本質量４０ｇ／ｍ２）と混合し、完成した不織吸収性ウェブ材料を得た。
【０１３１】
次いで、上記完成したウェブ材料に、米国特許第４，７２６，９８９号（Ｍｒｏｚｉｎｓｋｉ）（油の溶剤抽出をしない、実施例１）に記載の方法に従って作製した液体不透過性ポリプロピレン裏材シートを片側に、また、液体透過性非粘着性網状織物（ＣＫＸ２１５  Ｐ−Ｓ  網状織物、Ａｐｐｌｉｅｄ  Ｅｘｔｒｕｓｉｏｎ  Ｔｅｃｈｎｏｌｏｇｉｅｓ，Ｍｉｄｄｌｅｔｏｗｎ，Ｄｅｌａｗａｒｅから市販）を他側に貼合せることにより、３層吸収装置を作製した。１３２℃に加熱し、０．１２〜０．２５ｍｍにギャップ調製した六角形の蜂の巣模様付ロールを使用して、貼合せを実施した。この包帯は、非粘着性網状織物を有する側の体温の水を即座に吸収することが確認された。
【０１３２】
実施例７７〜８１
これらの実施例では、本吸収体の作製に使用される不織ウェブの抗菌活性について説明する。
【０１３３】
ＰＰ３５０５ポリプロピレンおよび様々な量のＧＭＬを使用し、流量０．４５Ｋｇ／時間および温度範囲２５０℃〜２８０℃以外は、メルトブローン押出手順Ｂに類似した方法を使用して、メルトブローン不織ウェブを作製した。実施例７７の場合には、実施例７６に記載のものと類似した方法および材料を使用して、得られたウェブをセルロースパルプとさらに混合した。実施例８１では、熱ポリマー繊維の押出後、ＬＡの水溶液を繊維上にスプレーして、１．５％（被覆して乾燥させたウェブの総質量を基準）のレベルを実現した。ポリマーの熱によって水が蒸発し、ＧＭＬ含有繊維と完全に接触している乳酸が残った。
【０１３４】
次いで、抗菌性試験およびＳｔａｐｈｙｌｏｃｏｃｃｕｓ  ａｕｒｅｕｓを使用して、得られたウェブを抗菌活性について評価した。実施例作成のために使用したＧＭＬの濃度、ウェブの基本質量およびウェブの抗菌活性を表１１にまとめる。表１１の抗菌データは、２３〜２４℃で２４時間曝露した後の細菌コロニー形成単位（ＣＦＵ）の％減少である。以上のデータから、全ての試験サンプルは、抗菌活性を有するが、押出後乳酸処理した材料が、最大のＳ．ａｕｒｅｕｓ％死滅を示したことが分かる。
【０１３５】
【表１１】
2010281026.tif 000015
【０１３６】
実施例８２〜８６
これらの実施例では、本発明の様々な不織ウェブ構造物の吸水性を示す。
【０１３７】
実施例８２〜８４では、ＰＰ３５０５ポリプロピレンおよび様々な量のＧＭＬを使用し、モノエステルスループット速度が約６．８ｋｇ／時間であり、ダイ幅が約５１ｃｍであったこと以外はメルトブローン押出手順Ｂと類似した方法を使用して、メルトブローンポリプロピレン不織ウェブを作成した。
【０１３８】
実施例８５では、ＰＰ３７４６ポリプロピレン、ＰＢ  ０４００ポリブチレン７．５％、ＧＭＬ  ２．０％を使用し、モノエステルスループット速度が約９．１ｋｇ／時間であり、ダイ幅が約５１ｃｍであったこと以外はメルトブローン押出手順Ｂと類似した方法を使用して、メルトブローンポリプロピレン不織ウェブを作成した。
【０１３９】
実施例８６では、概ね実施例７６に記載の通りに作製された３層吸収装置のサンプルを使用した。不織ポリプロピレンウェブ成分は、ＧＭＬ  ３．０％を使用して作製し、結果として基本質量１３０ｇ／ｍ２を有していた。装置の７．６２ｃｍ×７．６２ｃｍサンプルの個々の成分の平均乾燥質量は、０．１６ｇ（網状織物）、０．１３ｇ（フィルム裏材）、および０．９６ｇ（吸収性ポリプロピレン／セルロースパルプコア）であった。
【０１４０】
上述の％吸水性試験に従って、実施例８２〜８６の７．６２ｃｍ×７．６２ｃｍサンプルの、水の吸収量、および％吸水性を測定した。結果を、表１２に示す。
【０１４１】
【表１２】
2010281026.tif 000016
【０１４２】
表１２のデータから、全てのサンプルは極めて吸水性であり、各サンプルがその自重の１０倍を超える水を吸収できることが分かる。これらの実施例について、％吸水性とサンプル中に存在するＧＭＬのレベルとの間に有意の相関関係はなかった。
【０１４３】
実施例８７〜８９および比較例Ｃ３１
これらの実施例では、本発明の様々なスパンボンドファブリックの親水性を示す。
【０１４４】
少しの改変を加えたスパンボンド押出手順を使用して、ＥＸＸＯＮＴＭ３１５５ポリプロピレン中に様々なパーセンテージのＧＭＬ、ＰＢ  ０４００ポリブチレンおよび／またはＳＰＡＮＴＭ  ２０を含むスパンボンドファブリックを作製した。
【０１４５】
実施例８７では、押出されたポリマー混合物は、３１５５  ９３．５％、ＧＭＬ  １．５％およびＰＢ  ０４００  ５％で構成されていた。
【０１４６】
実施例８８では、押出されたポリマー混合物は、３１５５  ８８．５％、ＧＭＬ  １．０５％、ＳＰＡＮＴＭ  ２０  ０．４５％およびＰＢ  ０４００  １０％で構成されていた。
【０１４７】
実施例８９では、押出されたポリマー混合物は、３１５５  ８６．２％、ＧＭＬ  １．６５％、ＳＰＡＮＴＭ  ２０  ０．８５％およびＰＢ  ０４００  １１．３３％で構成されていた。
【０１４８】
比較例Ｃ３１では、押出されたポリマー混合物は、３１５５  ９５％およびＰＢ  ０４００  ５％で構成されていた（親水性添加物を含まない）。
【０１４９】
滴下湿潤試験を使用して、ファブリックを、親水性について試験した。これらの試験結果を下表１３に示す。
【０１５０】
【表１３】
2010281026.tif 000017
【０１５１】
表１３のデータから、ＧＭＬを含むスパンボンドサンプル（実施例８７〜８９）は全て親水性を示したが、ＧＭＬを含まないサンプル（比較例Ｃ３１）は疎水性であったことが分かる。
【０１５２】
実施例９０〜１０９および比較例Ｃ３２
これらの実施例では、ＧＭＬおよびＧＭＬ／ＳＰＡＮＴＭの７０／３０配合物を含むＥＯＤ  ９６−３６ポリプロピレンで作製されたメルトブローンウェブサンプルの親水性を改良するために、様々なポリマー添加物を１０％レベルで使用することについて説明する。メルトブローン押出手順Ａを使用して押出を行い、親水性試験を使用して、得られたウェブサンプルを、温水および冷水に対する初期親水性について評価した。これらの評価の結果を表１４に示す。
【０１５３】
【表１４】
2010281026.tif 000018
【０１５４】
表１４のデータから、ポリオレフィン系親水性促進材料は全て、不織ウェブサンプルの親水性を改良したことが分かる。
第１の態様において、本発明は、さらに、実質的に平滑な表面を有するポリマーフォームを包含する物品に関する。このフォームは種々の形状、例えば、ロッド、シリンダー、シート、およびその他で提供される。ある態様において、例えば、フォームがシートの形態で提供される場合、フォームは１対の主表面を有し、それらの表面の一方または両方は実質的に平滑である。フォームは複数の微小球を含んでなり、それらの少なくとも１つは発泡性ポリマー微小球である。
【図１】
2010281026.tif 000019
【図２】
2010281026.tif 000020
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
（ａ）繊維が親水性であるように、有効量のＣ8〜Ｃ16脂肪酸モノグリセリドが中に組み込まれた親水性ポリプロピレン繊維を含む吸収層と、
（ｂ）前記吸収層の外面に接着された液体不透過性で且つ水蒸気透過性である裏材シートであって、前記吸収層と実質的に同じ広がりをもつ裏材シートと、
（ｃ）前記裏材シートが接着される表面の反対側に、前記吸収層の表面と実質的に同じ広がりをもち且つ吸収層の表面に接着された液体透過性シートと、
を含む、創傷用包帯。
【請求項２】
繊維が親水性であるように、有効量のＣ8〜Ｃ12脂肪酸モノグリセリドが中に組み込まれたポリプロピレン繊維と、有効量の抗菌性促進材料とを含む吸収層を含み、前記繊維がグラム陽性菌およびグラム陰性菌に対して抗菌性である、医用物品。
【請求項３】
親水性であり、かつグラム陽性菌およびグラム陰性菌に対して抗菌性である繊維を製造する方法であって、
（ａ）溶融ポリプロピレンと、親水性およびグラム陽性菌に対する抗菌活性の両者を前記繊維の表面に与えるのに有効量の少なくとも１種のＣ8〜Ｃ12脂肪酸モノグリセリドとを含むホットメルト混合物を調製するステップと、
（ｂ）前記混合物を押出して繊維にするステップと、
（ｃ）前記繊維を、少なくとも１種の抗菌性促進材料を含む液体組成物と接触させ、その結果、前記繊維を冷却し、少なくとも部分的に凝固させて、前記繊維表面がグラム陰性菌に対して抗菌性であるように、十分な濃度で且つ一様性な前記抗菌性強化材料の本質的に乾燥した被膜を前記繊維の表面上に生成するステップと
を含む方法。
【外国語明細書】
2010281026000001.pdf